(57)【特許請求の範囲】
【請求項１】
水の排除下で貯蔵可能な、および室温における水の浸入によって架橋してエラストマーになり得る、単一成分組成物であって、式
（Ｒ１Ｏ）ａＲ３−ａＳｉ−Ａ−Ｏ（ＣＨ２ＣＨ２−Ｏ）ｘ−Ｒ２    （Ｉ）
［式中、
Ｒは、同一または異なってよく、および一価の、場合によって置換されている炭化水素基であり、
Ｒ１は、同一または異なってよく、および水素原子または一価の、場合によって置換されている炭化水素基であり、
Ａは、ヒドロキシル、エステル（−Ｏ−Ｃ（＝Ｏ）−）、アミド（−Ｎ−Ｃ（＝Ｏ）−）、ウレタン（−Ｏ−Ｃ（＝Ｏ）−ＮＨ−）、尿素（−Ｎ−Ｃ（＝Ｏ）−ＮＨ−）、チオエステル（−Ｓ−Ｃ（＝Ｏ）−）、チオエーテル（−Ｓ−）、エーテル（−Ｏ−）、イミン（−ＮＨ−）および／またはカルボニル基（−Ｃ（＝Ｏ）−）を場合によって含有する、二価の、いずれの場合にも炭素を介してＳｉおよびＯに結合している、場合によって置換されている炭化水素基であり、
Ｒ２は、一価の、炭素を介してＯに結合している、８から２２個の炭素原子を有する直鎖または分岐炭化水素基であり、ここで、炭素原子は、ケイ素原子によって置き換えることができ、
ａは、１、２または３であり、
ｘは、１から２０の整数である。］
の化合物を含む有機ケイ素化合物に基づく、単一成分組成物。
【請求項２】
基Ａが、−ＣＨ２ＣＨ２ＣＨ２ＯＣＨ２ＣＨ（ＯＨ）ＣＨ２ＯＣ（＝Ｏ）ＣＨ２−、−ＣＨ２ＣＨ２ＣＨ２ＯＣＨ２ＣＨ（ＣＨ２（ＯＨ））ＯＣ（＝Ｏ）ＣＨ２−、−Ｃ（＝Ｏ）−ＮＨ−ＣＨ２−ＣＨ２−ＣＨ２−、−Ｃ（＝Ｏ）−ＮＨ−ＣＨ２−、−ＣＨ２ＣＨ２ＣＨ２ＮＨＣ（＝Ｏ）ＣＨ２−、−ＣＨ２ＣＨ２ＣＨ２ＮＨＣＨ２ＣＨ２ＮＨＣ（＝Ｏ）ＣＨ２−、−ＣＨ２ＣＨ２ＣＨ２ＮＨＣ（＝Ｏ）ＮＨ−ＣＨ（ＣＨ３）ＣＨ２−、−Ｃ（＝Ｏ）ＣＨ（ＣＨ３）ＣＨ２ＮＨＣＨ２ＣＨ２ＣＨ２−、−Ｃ（＝Ｏ）ＣＨ２ＣＨ２−ＮＨＣＨ２ＣＨ２ＣＨ２−、−Ｃ（＝Ｏ）Ｃ（ＣＨ３）２ＮＨＣＨ２ＣＨ２ＣＨ２−、−Ｃ（＝Ｏ）ＣＨ（ＣＨ３）−ＮＨＣＨ２ＣＨ２ＣＨ２−、−Ｃ（＝Ｏ）ＣＨ（ＣＨ３）ＣＨ２ＮＨＣＨ２ＣＨ２ＮＨＣＨ２ＣＨ２ＣＨ２−、−Ｃ（＝Ｏ）Ｃ（ＣＨ３）２ＮＨＣＨ２ＣＨ２ＮＨＣＨ２ＣＨ２ＣＨ２−、−ＣＨ２ＣＨ２ＣＨ２−、−ＣＨ２−、−Ｃ（＝Ｏ）ＣＨ２ＣＨ２ＮＨＣＨ２ＣＨ２ＮＨＣＨ２ＣＨ２ＣＨ２−、−Ｃ（＝Ｏ）ＣＨ（ＣＨ３）ＮＨＣＨ２ＣＨ２ＮＨＣＨ２ＣＨ２ＣＨ２−、−ＣＨ２ＣＨ２ＣＨ２ＮＨＣＨ２ＣＨ（ＯＨ）ＣＨ２−、−ＣＨ２ＣＨ２ＣＨ２ＮＨＣＨ２ＣＨ２ＮＨＣＨ２ＣＨ（ＯＨ）ＣＨ２−、−ＣＨ２ＣＨ２ＣＨ２ＮＨＣＨ（ＣＨ２ＯＨ）ＣＨ２−または−ＣＨ２ＣＨ２ＣＨ２ＮＨＣＨ２ＣＨ２ＮＨＣＨ（ＣＨ２ＯＨ）ＣＨ２であることを特徴とする、請求項１に記載の組成物。
【請求項３】
ｘが、２から１０の整数であることを特徴とする、請求項１または２に記載の組成物。
【請求項４】
（Ａ）少なくとも２個の縮合性基を有する有機ケイ素化合物、および
（Ｂ）式（Ｉ）の化合物
を使用して生成することができることを特徴とする、請求項１から３のいずれか一項に記載の組成物。
【請求項５】
成分（Ａ）の１００重量部に対して０．１から５０重量部の量で成分（Ｂ）を含むことを特徴とする、請求項１から４のいずれか一項に記載の組成物。
【請求項６】
（Ａ）式（ＩＩ）の単位を含有する有機ケイ素化合物、
Ｒ３ｃ（ＯＲ４）ｂＳｉＯ（４−ｂ−ｃ）／２    （ＩＩ）
［式中、
Ｒ３は、同一でありまたは異なってよく、酸素原子によって中断されていてよい場合によって置換されている炭化水素基であり、
Ｒ４は、同一でありまたは異なってよく、水素原子または、酸素原子によって中断されていてよい一価の、場合によって置換されている炭化水素基であり、
ｂは、０、１、２または３であり、
ｃは、０、１、２または３であり、
但し、ｂ＋ｃの合計が、３以下であり、少なくとも２個の縮合性基（ＯＲ４）が、分子当たり存在することを条件とする。］
（Ｂ）式（Ｉ）の化合物、
（Ｃ）式（ＩＶ）の架橋剤、
ＺｄＳｉＲ５（４−ｄ）    （ＩＶ）
［式中、
Ｒ５は、同一でありまたは異なってよく、酸素原子によって中断されていてよい一価の、場合によって置換されている炭化水素基であり、
Ｚは、同一でありまたは異なってよく、加水分解性基であり、
ｄは、３または４である。］
場合によって
（Ｄ）硬化促進剤、
場合によって
（Ｅ）可塑剤、
場合によって
（Ｆ）充填剤、
場合によって
（Ｇ）接着促進剤、および
場合によって
（Ｈ）添加剤
を含むことを特徴とする、請求項１から５のいずれか一項に記載の組成物。
【請求項７】
請求項１から６のいずれか一項に記載の組成物を生成する方法であって、
個別の構成要素を混合することによる、方法。
【請求項８】
請求項１から６のいずれか一項に記載の組成物を架橋した物。
【発明の詳細な説明】
【技術分野】
【０００１】
本発明は、水の排除下で貯蔵可能であり、室温における水の浸入によって架橋し親水性表面を有するエラストマーになり得る、有機ケイ素化合物に基づく組成物、その生成方法およびその使用に関する。
【背景技術】
【０００２】
様々なタイプの供給原料を有する有機ケイ素化合物に基づく架橋性組成物、例えば、水の排除下で貯蔵可能であり、室温における水の浸入によって加硫してエラストマーになり得る単一成分シーラント組成物（ＲＴＶ−１）などが広く知られている。これらの生成物は、例えば、建設業において大量に使用される。これらの混合物の基礎原料は、ＯＨ基または加水分解性基、例えばアルコキシ基などの反応性置換基を担持するシリル基で停止されたポリマーである。通常、このような組成物および／またはこれらの加硫物は疎水性であり；水滴は、容易に流れ去らず表面で乾燥しない。結果として、水中に溶解または分散した物質は、乾燥後に表面に堆積される。
【０００３】
従って、室温における水の浸入によって加硫して、親水性表面を有し、結果としてより急速に乾燥し、少ししか堆積物を有さないエラストマーになり得る単一成分シーラント組成物を得ることが望ましい。
【０００４】
ＥＰ  １  ０３６  ８２０  Ａは、界面活性剤を含むＲＴＶ−１アルコキシ組成物を記載している。界面活性剤は、両端にＣ６−Ｃ２０−アルキル末端基を有するポリエチレングリコール、またはポリエーテル基を含むポリジメチルシロキサンであってよい。
【０００５】
ＥＰ  １  ８０３  ７７７  Ａは、ポリエーテルを含むＲＴＶ−１組成物を記載しており、ここで、ポリエーテルはシリル化されていてよい。ポリエーテルは、ＯＨ末端位にある。
【０００６】
ＵＳ  ７，９９８，５８８  Ａは、一端または両端がシリル化されたポリエーテルを含むＲＴＶ−１組成物を記載している。一端がシリル化されたポリエーテルは、他端に最大で６個までの炭素原子を有するアルキル基を含有し得る。
【先行技術文献】
【特許文献】
【０００７】
【特許文献１】欧州特許第１  ０３６  ８２０号明細書
【特許文献２】欧州特許第１  ８０３  ７７７号明細書
【特許文献３】米国特許第７，９９８，５８８号明細書
【発明の概要】
【０００８】
本発明は、水の排除下で貯蔵可能であり、室温における水の浸入によって架橋してエラストマーになり得る、式
（Ｒ１Ｏ）ａＲ３−ａＳｉ−Ａ−Ｏ（ＣＨ２ＣＨ２−Ｏ）ｘ−Ｒ２    （Ｉ）、
［式中、
Ｒは、同一でありまたは異なってよく、一価の、場合によって置換されている炭化水素基であり、
Ｒ１は、同一でありまたは異なってよく、水素原子または一価の、場合によって置換されている炭化水素基であり、
Ａは、ヒドロキシル、エステル（−Ｏ−Ｃ（＝Ｏ）−）、アミド（−Ｎ−Ｃ（＝Ｏ）−）、ウレタン（−Ｏ−Ｃ（＝Ｏ）−ＮＨ−）、尿素（−Ｎ−Ｃ（＝Ｏ）−ＮＨ−）、チオエステル（−Ｓ−Ｃ（＝Ｏ）−）、チオエーテル（−Ｓ−）、エーテル（−Ｏ−）、イミン（−ＮＨ−）および／またはカルボニル基（−Ｃ（＝Ｏ）−）を場合によって含有する、二価の、いずれの場合にも炭素を介してＳｉおよびＯに結合している、場合によって置換されている炭化水素基であり、
Ｒ２は、一価の、炭素を介してＯに結合している、８から２２個の炭素原子を有する直鎖または分岐炭化水素基であり、ここで、炭素原子は、ケイ素原子によって置き換えることができ、
ａは、１、２または３、好ましくは２または３、特に３であり、
ｘは、１から２０の整数、好ましくは２から１５の整数、特に好ましくは２から１０の整数である。］
の化合物を含む有機ケイ素化合物に基づく単一成分組成物を提供する。
【０００９】
基Ｒの例は、アルキル基、例えばメチル、エチル、ｎ−プロピル、イソプロピル、１−ｎ−ブチル、２−ｎ−ブチル、イソブチル、ｔｅｒｔ−ブチル、ｎ−ペンチル、イソペンチル、ネオペンチル、ｔｅｒｔ−ペンチル基；ヘキシル基、例えばｎ−ヘキシル基；ヘプチル基、例えばｎ−ヘプチル基；オクチル基、例えばｎ−オクチル基、イソオクチル基および２，２，４−トリメチルペンチル基；ノニル基、例えばｎ−ノニル基；デシル基、例えばｎ−デシル基；ドデシル基、例えばｎ−ドデシル基；オクタデシル基、例えばｎ−オクタデシル基；シクロアルキル基、例えばシクロペンチル、シクロヘキシル、シクロヘプチル基およびメチルシクロヘキシル基；アルケニル基、例えばビニル、１−プロペニルおよび２−プロペニル基；アリール基、例えばフェニル、ナフチル、アントリルおよびフェナントリル基；アルカリル基、例えばｏ−、ｍ−、ｐ−トリル基；キシリル基およびエチルフェニル基；ならびにアラルキル基、例えばベンジル基、α−およびβ−フェニルエチル基である。
【００１０】
好ましくは、基Ｒは、１から１２個の炭素原子を有する炭化水素基、特に好ましくはメチル、エチル、ビニルおよびフェニル基、特にはメチル基である。
【００１１】
場合によって置換されている炭化水素基Ｒ１の例は、基Ｒについて与えられた例である。
【００１２】
基Ｒ１は、好ましくは水素原子および１から１８個の炭素原子を有する炭化水素基、特に好ましくは水素原子および１から１０個の炭素原子を有する炭化水素基、特には水素原子、メチルおよびエチル基である。
【００１３】
基Ｒ２の例は、基Ｒについて与えられた８から２２個の炭素原子を有する例、ならびにアルキル基、例えばラウリル、イソトリデシル、パルミトイルおよびステアリル基；シクロアルキル基、例えばシクロヘキシルブチル基；アルケニル基、例えばウンデセニル、ヘキサデセニルおよびオレイル基；同様に炭素原子がケイ素原子によって置換された基、例えば３−（トリエチルシリル）プロピルまたは３−（トリ−ｎ−ヘキシルシリル）プロピル基である。
【００１４】
基Ｒ２は、好ましくは、８から２０個の炭素原子を有する炭化水素基、特にはオクチル基、例えばｎ−オクチル基、イソオクチル基および２，２，４−トリメチルペンチル基；ノニル基、例えばｎ−ノニル基；デシル基、例えばｎ−デシル基；ドデシル基、例えばｎ−ドデシルラジアル；トリデシル基、例えばイソトリデシル基；ヘキサデシル基、例えばｎ−ヘキサデシル基；オクタデシル基、例えばｎ−オクタデシル基；シクロアルキル基、例えば４−シクロヘキシルブチル基およびアルケニル基、例えばウンデセニル、ヘキサデセニルおよびオレイル基である。
【００１５】
Ａの好ましい基は、
−ＣＨ２ＣＨ２ＣＨ２ＯＣＨ２ＣＨ（ＯＨ）ＣＨ２ＯＣ（＝Ｏ）ＣＨ２−、−ＣＨ２ＣＨ２ＣＨ２ＯＣＨ２ＣＨ（ＣＨ２（ＯＨ））ＯＣ（＝Ｏ）ＣＨ２−、−ＣＨ２ＣＨ２ＣＨ２ＣＨ２ＣＨ（ＯＨ）ＣＨ２ＯＣ（＝Ｏ）ＣＨ２−、−ＣＨ２ＣＨ２ＣＨ２ＣＨ２ＣＨ（ＣＨ２ＯＨ）ＯＣ（＝Ｏ）ＣＨ２−、
【００１６】
【化１】
0005951807.tif 000002
−Ｃ（＝Ｏ）−ＮＨ−ＣＨ２−ＣＨ２−ＣＨ２−、−Ｃ（＝Ｏ）−ＮＨ−ＣＨ２−、−ＣＨ２ＣＨ２ＣＨ２ＮＨＣ（＝Ｏ）ＣＨ２−、−ＣＨ２ＣＨ２ＣＨ２ＮＨＣＨ２ＣＨ２ＮＨＣ（＝Ｏ）ＣＨ２−、−ＣＨ２ＣＨ２ＣＨ２Ｓ−Ｃ（＝Ｏ）ＣＨ２−、−ＣＨ２ＣＨ２ＣＨ２ＮＨＣ（＝Ｏ）ＮＨ−ＣＨ（ＣＨ３）ＣＨ２−、−Ｃ（＝Ｏ）ＣＨ（ＣＨ３）ＣＨ２ＮＨＣＨ２ＣＨ２ＣＨ２−、−Ｃ（＝Ｏ）ＣＨ２ＣＨ２−ＮＨＣＨ２ＣＨ２ＣＨ２−、−Ｃ（＝Ｏ）Ｃ（ＣＨ３）２ＮＨＣＨ２ＣＨ２ＣＨ２−、−Ｃ（＝Ｏ）ＣＨ（ＣＨ３）−ＮＨＣＨ２ＣＨ２ＣＨ２−、−Ｃ（＝Ｏ）ＣＨ（ＣＨ３）ＣＨ２ＮＨＣＨ２ＣＨ２ＮＨＣＨ２ＣＨ２ＣＨ２−、−Ｃ（＝Ｏ）Ｃ（ＣＨ３）２ＮＨＣＨ２ＣＨ２ＮＨＣＨ２ＣＨ２ＣＨ２−、−ＣＨ２ＣＨ２ＣＨ２−、−ＣＨ２−、−Ｃ（＝Ｏ）ＣＨ２ＣＨ２ＮＨＣＨ２ＣＨ２ＮＨＣＨ２ＣＨ２ＣＨ２−、−Ｃ（＝Ｏ）ＣＨ（ＣＨ３）ＮＨＣＨ２ＣＨ２ＮＨＣＨ２ＣＨ２ＣＨ２−、−ＣＨ２ＣＨ２ＣＨ２ＮＨＣＨ２ＣＨ（ＯＨ）ＣＨ２−、−ＣＨ２ＣＨ２ＣＨ２ＮＨＣＨ２ＣＨ２ＮＨＣＨ２ＣＨ（ＯＨ）ＣＨ２−、−ＣＨ２ＣＨ２ＣＨ２ＳＣＨ２ＣＨ（ＯＨ）ＣＨ２−、−ＣＨ２ＣＨ２ＣＨ２ＮＨＣＨ（ＣＨ２ＯＨ）ＣＨ２−、−ＣＨ２ＣＨ２ＣＨ２ＮＨＣＨ２ＣＨ２ＮＨＣＨ（ＣＨ２ＯＨ）ＣＨ２−および−ＣＨ２ＣＨ２ＣＨ２ＳＣＨ（ＣＨ２ＯＨ）ＣＨ２−
である。
【００１７】
特に好ましくは、基Ａは、
−ＣＨ２ＣＨ２ＣＨ２ＯＣＨ２ＣＨ（ＯＨ）ＣＨ２ＯＣ（＝Ｏ）ＣＨ２−、−ＣＨ２ＣＨ２ＣＨ２ＯＣＨ２ＣＨ（ＣＨ２（ＯＨ））ＯＣ（＝Ｏ）ＣＨ２−、−Ｃ（＝Ｏ）−ＮＨ−ＣＨ２−ＣＨ２−ＣＨ２−、−Ｃ（＝Ｏ）−ＮＨ−ＣＨ２−、−ＣＨ２ＣＨ２ＣＨ２ＮＨＣ（＝Ｏ）ＣＨ２−、−ＣＨ２ＣＨ２ＣＨ２ＮＨＣＨ２ＣＨ２ＮＨＣ（＝Ｏ）ＣＨ２−、−ＣＨ２ＣＨ２ＣＨ２ＮＨＣ（＝Ｏ）ＮＨ−ＣＨ（ＣＨ３）ＣＨ２−、−Ｃ（＝Ｏ）ＣＨ（ＣＨ３）ＣＨ２ＮＨＣＨ２ＣＨ２ＣＨ２−、−Ｃ（＝Ｏ）ＣＨ２ＣＨ２−ＮＨＣＨ２ＣＨ２ＣＨ２−、−Ｃ（＝Ｏ）Ｃ（ＣＨ３）２ＮＨＣＨ２ＣＨ２ＣＨ２−、−Ｃ（＝Ｏ）ＣＨ（ＣＨ３）−ＮＨＣＨ２ＣＨ２ＣＨ２−、−Ｃ（＝Ｏ）ＣＨ（ＣＨ３）ＣＨ２ＮＨＣＨ２ＣＨ２ＮＨＣＨ２ＣＨ２ＣＨ２−、−Ｃ（＝Ｏ）Ｃ（ＣＨ３）２ＮＨＣＨ２ＣＨ２ＮＨＣＨ２ＣＨ２ＣＨ２−、−ＣＨ２ＣＨ２ＣＨ２−、−ＣＨ２−、−Ｃ（＝Ｏ）ＣＨ２ＣＨ２ＮＨＣＨ２ＣＨ２ＮＨＣＨ２ＣＨ２ＣＨ２−、−Ｃ（＝Ｏ）ＣＨ（ＣＨ３）ＮＨＣＨ２ＣＨ２ＮＨＣＨ２ＣＨ２ＣＨ２−、−ＣＨ２ＣＨ２ＣＨ２ＮＨＣＨ２ＣＨ（ＯＨ）ＣＨ２−、−ＣＨ２ＣＨ２ＣＨ２ＮＨＣＨ２ＣＨ２ＮＨＣＨ２ＣＨ（ＯＨ）ＣＨ２−、−ＣＨ２ＣＨ２ＣＨ２ＮＨＣＨ（ＣＨ２ＯＨ）ＣＨ２−または−ＣＨ２ＣＨ２ＣＨ２ＮＨＣＨ２ＣＨ２ＮＨＣＨ（ＣＨ２ＯＨ）ＣＨ２
である。
【００１８】
式（Ｉ）の化合物の例は、
（ＭｅＯ）３Ｓｉ−ＣＨ２ＣＨ２ＣＨ２ＯＣＨ２ＣＨ（ＯＨ）ＣＨ２ＯＣ（＝Ｏ）ＣＨ２−Ｏ（ＣＨ２ＣＨ２Ｏ）２−６−Ｃ８Ｈ１７、（ＥｔＯ）２ＭｅＳｉ−ＣＨ２ＣＨ２ＣＨ２ＯＣＨ２ＣＨ（ＯＨ）ＣＨ２ＯＣ（＝Ｏ）ＣＨ２−Ｏ（ＣＨ２ＣＨ２Ｏ）２−６−Ｃ８Ｈ１７、（ＭｅＯ）３Ｓｉ−ＣＨ２ＣＨ２ＣＨ２ＯＣＨ２ＣＨ（ＯＨ）ＣＨ２ＯＣ（＝Ｏ）ＣＨ２−Ｏ（ＣＨ２ＣＨ２Ｏ）５−８−（ＣＨ２）１１−１３ＣＨ３、（ＥｔＯ）３Ｓｉ−ＣＨ２ＣＨ２ＣＨ２ＯＣＨ２ＣＨ（ＯＨ）ＣＨ２ＯＣ（＝Ｏ）ＣＨ２−Ｏ（ＣＨ２ＣＨ２Ｏ）２−６−（ＣＨ２）１１−１３ＣＨ３、（ＭｅＯ）２ＭｅＳｉ−ＣＨ２ＣＨ２ＣＨ２ＯＣＨ２ＣＨ（ＯＨ）ＣＨ２ＯＣ（＝Ｏ）ＣＨ２−Ｏ（ＣＨ２ＣＨ２Ｏ）８−１２−ｉｓｏ−Ｃ１３Ｈ２７、（ＥｔＯ）３Ｓｉ−ＣＨ２ＣＨ２ＣＨ２ＯＣＨ２ＣＨ（ＯＨ）ＣＨ２ＯＣ（＝Ｏ）ＣＨ２−Ｏ（ＣＨ２ＣＨ２Ｏ）２−６−ｉｓｏ−Ｃ１３Ｈ２７、（ＭｅＯ）２ＨＯＳｉ−ＣＨ２ＣＨ２ＣＨ２ＯＣＨ２ＣＨ（ＯＨ）ＣＨ２ＯＣ（＝Ｏ）ＣＨ２−Ｏ（ＣＨ２ＣＨ２Ｏ）２−６−（ＣＨ２）８ＣＨ＝ＣＨ（ＣＨ２）５−７ＣＨ３、（ＨＯ）３Ｓｉ−ＣＨ２ＣＨ２ＣＨ２ＯＣＨ２ＣＨ（ＯＨ）ＣＨ２ＯＣ（＝Ｏ）ＣＨ２−Ｏ（ＣＨ２ＣＨ２Ｏ）２−６−（ＣＨ２）８ＣＨ＝ＣＨ（ＣＨ２）５−７ＣＨ３、（ＭｅＯ）２ＭｅＳｉ−ＣＨ２ＣＨ２ＣＨ２ＯＣＨ２ＣＨ（ＣＨ２ＯＨ）ＯＣ（＝Ｏ）ＣＨ２−Ｏ（ＣＨ２ＣＨ２Ｏ）２−６−Ｃ８Ｈ１７、（ＥｔＯ）３Ｓｉ−ＣＨ２ＣＨ２ＣＨ２ＯＣＨ２ＣＨ（ＣＨ２ＯＨ）ＯＣ（＝Ｏ）ＣＨ２−Ｏ（ＣＨ２ＣＨ２Ｏ）２−６−Ｃ８Ｈ１７、（ＭｅＯ）３Ｓｉ−ＣＨ２ＣＨ２ＣＨ２ＯＣＨ２ＣＨ（ＣＨ２ＯＨ）ＯＣ（＝Ｏ）ＣＨ２−Ｏ（ＣＨ２ＣＨ２Ｏ）５−８−（ＣＨ２）１１−１３ＣＨ３、（ＥｔＯ）２ＨＯＳｉ−ＣＨ２ＣＨ２ＣＨ２ＯＣＨ２ＣＨ（ＣＨ２ＯＨ）ＯＣ（＝Ｏ）ＣＨ２−Ｏ（ＣＨ２ＣＨ２Ｏ）２−６−（ＣＨ２）１１−１３ＣＨ３、（ＭｅＯ）３Ｓｉ−ＣＨ２ＣＨ２ＣＨ２ＯＣＨ２ＣＨ（ＣＨ２ＯＨ）ＯＣ（＝Ｏ）ＣＨ２−Ｏ（ＣＨ２ＣＨ２Ｏ）８−１２−ｉｓｏ−Ｃ１３Ｈ２７、（ＥｔＯ）３Ｓｉ−ＣＨ２ＣＨ２ＣＨ２ＯＣＨ２ＣＨ（ＣＨ２（ＯＨ））ＯＣ（＝Ｏ）ＣＨ２−Ｏ（ＣＨ２ＣＨ２Ｏ）２−６−ｉｓｏ−Ｃ１３Ｈ２７、（ＭｅＯ）（ＨＯ）２Ｓｉ−ＣＨ２ＣＨ２ＣＨ２ＯＣＨ２ＣＨ（ＣＨ２ＯＨ）ＯＣ（＝Ｏ）ＣＨ２−Ｏ（ＣＨ２ＣＨ２Ｏ）２−６−（ＣＨ２）８ＣＨ＝ＣＨ（ＣＨ２）５−７ＣＨ３、（ＥｔＯ）３Ｓｉ−ＣＨ２ＣＨ２ＣＨ２ＯＣＨ２ＣＨ（ＣＨ２ＯＨ）ＯＣ（＝Ｏ）ＣＨ２−Ｏ（ＣＨ２ＣＨ２Ｏ）２−６−（ＣＨ２）８ＣＨ＝ＣＨ（ＣＨ２）５−７ＣＨ３、（ＭｅＯ）３Ｓｉ−ＣＨ２ＣＨ２ＣＨ２ＣＨ２ＣＨ（ＯＨ）ＣＨ２ＯＣ（＝Ｏ）ＣＨ２−Ｏ（ＣＨ２ＣＨ２Ｏ）２−６−Ｃ８Ｈ１７、（ＥｔＯ）２ＭｅＳｉ−ＣＨ２ＣＨ２ＣＨ２ＣＨ２ＣＨ（ＯＨ）ＣＨ２ＯＣ（＝Ｏ）ＣＨ２−Ｏ（ＣＨ２ＣＨ２Ｏ）２−６−Ｃ８Ｈ１７、（ＭｅＯ）２ＭｅＳｉ−ＣＨ２ＣＨ２ＣＨ２ＣＨ２ＣＨ（ＣＨ２ＯＨ）ＯＣ（＝Ｏ）ＣＨ２−Ｏ（ＣＨ２ＣＨ２Ｏ）２−６−Ｃ８Ｈ１７、（ＥｔＯ）３Ｓｉ−ＣＨ２ＣＨ２ＣＨ２ＣＨ２ＣＨ（ＣＨ２ＯＨ）ＯＣ（＝Ｏ）ＣＨ２−Ｏ（ＣＨ２ＣＨ２Ｏ）２−６−Ｃ８Ｈ１７、
【００１９】
【化２】
0005951807.tif 000003
（ＭｅＯ）３Ｓｉ−ＣＨ２ＣＨ２ＣＨ２ＮＣ（＝Ｏ）−Ｏ（ＣＨ２ＣＨ２Ｏ）２−６−Ｃ８Ｈ１７、（ＥｔＯ）３ＳｉＣＨ２ＮＣ（＝Ｏ）−Ｏ（ＣＨ２ＣＨ２Ｏ）２−６−Ｃ８Ｈ１７、（ＥｔＯ）２ＭｅＳｉＣＨ２ＮＣ（＝Ｏ）−Ｏ（ＣＨ２ＣＨ２Ｏ）２−６−Ｃ８Ｈ１７、（ＭｅＯ）２ＭｅＳｉ−ＣＨ２ＣＨ２ＣＨ２ＮＨＣ（＝Ｏ）ＣＨ２−Ｏ（ＣＨ２ＣＨ２Ｏ）２−６−Ｃ８Ｈ１７、（ＭｅＯ）３Ｓｉ−ＣＨ２ＣＨ２ＣＨ２ＮＨＣＨ２ＣＨ２ＮＨＣ（＝Ｏ）ＣＨ２−Ｏ（ＣＨ２ＣＨ２Ｏ）５−８−（ＣＨ２）１１−１３ＣＨ３、（ＭｅＯ）３Ｓｉ−ＣＨ２ＣＨ２ＣＨ２ＮＨＣ（＝Ｏ）ＮＨＣＨ（ＣＨ３）ＣＨ２−Ｏ（ＣＨ２ＣＨ２Ｏ）２−６−（ＣＨ２）１１−１３ＣＨ３、（ＥｔＯ）２ＭｅＳｉ−ＣＨ２ＮＨＣ（＝Ｏ）ＮＨＣＨ（ＣＨ３）ＣＨ２−Ｏ（ＣＨ２ＣＨ２Ｏ）２−６−（ＣＨ２）１１−１３ＣＨ３、（ＭｅＯ）２ＭｅＳｉ−ＣＨ２ＣＨ２ＣＨ２ＮＨＣＨ２ＣＨ２Ｃ（＝Ｏ）−Ｏ（ＣＨ２ＣＨ２Ｏ）８−１２−ｉｓｏ−Ｃ１３Ｈ２７、（ＭｅＯ）２ＭｅＳｉ−ＣＨ２ＣＨ２ＣＨ２ＮＨＣＨ（ＣＨ３）Ｃ（＝Ｏ）−Ｏ（ＣＨ２ＣＨ２Ｏ）８−１２−ｉｓｏ−Ｃ１３Ｈ２７、（ＭｅＯ）２ＭｅＳｉ−ＣＨ２ＣＨ２ＣＨ２ＮＨＣＨ２ＣＨ（ＣＨ３）Ｃ（＝Ｏ）−Ｏ（ＣＨ２ＣＨ２Ｏ）８−１２−ｉｓｏ−Ｃ１３Ｈ２７、（ＭｅＯ）２ＭｅＳｉ−ＣＨ２ＣＨ２ＣＨ２ＮＨＣ（ＣＨ３）２Ｃ（＝Ｏ）−Ｏ（ＣＨ２ＣＨ２Ｏ）８−１２−ｉｓｏ−Ｃ１３Ｈ２７、（ＭｅＯ）３Ｓｉ−ＣＨ２ＣＨ２ＣＨ２ＮＨＣＨ２ＣＨ２ＮＨＣＨ２ＣＨ２Ｃ（＝Ｏ）−Ｏ（ＣＨ２ＣＨ２Ｏ）８−１２−ｉｓｏ−Ｃ１３Ｈ２７、（ＭｅＯ）３Ｓｉ−ＣＨ２ＣＨ２ＣＨ２ＮＨＣＨ２ＣＨ２ＮＨＣＨ（ＣＨ３）Ｃ（＝Ｏ）−Ｏ（ＣＨ２ＣＨ２Ｏ）８−１２−ｉｓｏ−Ｃ１３Ｈ２７、（ＭｅＯ）３Ｓｉ−ＣＨ２ＣＨ２ＣＨ２ＮＨＣＨ２ＣＨ２ＮＨＣＨ２ＣＨ（ＣＨ３）Ｃ（＝Ｏ）−Ｏ（ＣＨ２ＣＨ２Ｏ）５−７−Ｃ８Ｈ１７、（ＭｅＯ）３Ｓｉ−ＣＨ２ＣＨ２ＣＨ２ＮＨＣＨ２ＣＨ２ＮＨＣ（ＣＨ３）２Ｃ（＝Ｏ）−Ｏ（ＣＨ２ＣＨ２Ｏ）５−７−Ｃ８Ｈ１７、（ＭｅＯ）３Ｓｉ−ＣＨ２ＣＨ２ＣＨ２−Ｏ（ＣＨ２ＣＨ２Ｏ）５−７−Ｃ８Ｈ１７、（ＭｅＯ）３Ｓｉ−ＣＨ２−Ｏ（ＣＨ２ＣＨ２Ｏ）５−７−Ｃ８Ｈ１７、（ＥｔＯ）３Ｓｉ−ＣＨ２ＣＨ２ＣＨ２−Ｏ（ＣＨ２ＣＨ２Ｏ）４−６−Ｃ８Ｈ１７、（ＥｔＯ）３Ｓｉ−ＣＨ２−Ｏ（ＣＨ２ＣＨ２Ｏ）３−５−Ｃ１２Ｈ２５、（ＨＯ）３Ｓｉ−ＣＨ２ＣＨ２ＣＨ２−Ｏ（ＣＨ２ＣＨ２Ｏ）５−７−Ｃ８Ｈ１７、（ＨＯ）３Ｓｉ−ＣＨ２−Ｏ（ＣＨ２ＣＨ２Ｏ）５−７−Ｃ８Ｈ１７、（ＥｔＯ）３Ｓｉ−ＣＨ２ＣＨ２ＣＨ２ＮＨＣＨ２ＣＨ（ＯＨ）ＣＨ２−Ｏ（ＣＨ２ＣＨ２Ｏ）２−６−ｉｓｏ−Ｃ１３Ｈ２７、（ＥｔＯ）３Ｓｉ−ＣＨ２ＣＨ２ＣＨ２ＮＨＣＨ（ＣＨ２ＯＨ）ＣＨ２−Ｏ（ＣＨ２ＣＨ２Ｏ）２−６−ｉｓｏ−Ｃ１３Ｈ２７、（ＭｅＯ）２ＨＯＳｉ−ＣＨ２ＣＨ２ＣＨ２ＮＨＣＨ２ＣＨ２ＮＨＣＨ２ＣＨ（ＯＨ）ＣＨ２−Ｏ（ＣＨ２ＣＨ２Ｏ）２−６−（ＣＨ２）８ＣＨ＝ＣＨ（ＣＨ２）５−７ＣＨ３および（ＨＯ）３Ｓｉ−ＣＨ２ＣＨ２ＣＨ２ＮＨＣＨ２ＣＨ２ＮＨＣＨ（ＣＨ２ＯＨ）ＣＨ２−Ｏ（ＣＨ２ＣＨ２Ｏ）２−６−（ＣＨ２）８ＣＨ＝ＣＨ（ＣＨ２）５−７ＣＨ３、
であり、ここで、Ｍｅは、メチル基であり、Ｅｔは、エチル基である。
【００２０】
好ましくは、本発明に従って使用される式（Ｉ）の化合物は、
（ＭｅＯ）３Ｓｉ−ＣＨ２ＣＨ２ＣＨ２ＯＣＨ２ＣＨ（ＯＨ）ＣＨ２ＯＣ（＝Ｏ）ＣＨ２−Ｏ（ＣＨ２ＣＨ２Ｏ）２−１５−Ｃ８Ｈ１７、（ＥｔＯ）３Ｓｉ−ＣＨ２ＣＨ２ＣＨ２ＯＣＨ２ＣＨ（ＯＨ）ＣＨ２ＯＣ（＝Ｏ）ＣＨ２−Ｏ（ＣＨ２ＣＨ２Ｏ）２−１５−Ｃ８Ｈ１７、（ＭｅＯ）３Ｓｉ−ＣＨ２ＣＨ２ＣＨ２ＯＣＨ２ＣＨ（ＯＨ）ＣＨ２ＯＣ（＝Ｏ）ＣＨ２−Ｏ（ＣＨ２ＣＨ２Ｏ）２−１５−（ＣＨ２）１１−１３ＣＨ３、（ＥｔＯ）３Ｓｉ−ＣＨ２ＣＨ２ＣＨ２ＯＣＨ２ＣＨ（ＯＨ）ＣＨ２ＯＣ（＝Ｏ）ＣＨ２−Ｏ（ＣＨ２ＣＨ２Ｏ）２−１５−（ＣＨ２）１１−１３ＣＨ３、（ＭｅＯ）３Ｓｉ−ＣＨ２ＣＨ２ＣＨ２ＯＣＨ２ＣＨ（ＯＨ）ＣＨ２ＯＣ（＝Ｏ）ＣＨ２−Ｏ（ＣＨ２ＣＨ２Ｏ）２−１５−ｉｓｏ−Ｃ１３Ｈ２７、（ＥｔＯ）３Ｓｉ−ＣＨ２ＣＨ２ＣＨ２ＯＣＨ２ＣＨ（ＯＨ）ＣＨ２ＯＣ（＝Ｏ）ＣＨ２−Ｏ（ＣＨ２ＣＨ２Ｏ）２−１５−ｉｓｏ−Ｃ１３Ｈ２７、（ＭｅＯ）３Ｓｉ−ＣＨ２ＣＨ２ＣＨ２ＯＣＨ２ＣＨ（ＯＨ）ＣＨ２ＯＣ（＝Ｏ）ＣＨ２−Ｏ（ＣＨ２ＣＨ２Ｏ）２−１５−（ＣＨ２）８ＣＨ＝ＣＨ（ＣＨ２）５−７ＣＨ３、（ＥｔＯ）３Ｓｉ−ＣＨ２ＣＨ２ＣＨ２ＯＣＨ２ＣＨ（ＯＨ）ＣＨ２ＯＣ（＝Ｏ）ＣＨ２−Ｏ（ＣＨ２ＣＨ２Ｏ）２−１５−（ＣＨ２）８ＣＨ＝ＣＨ（ＣＨ２）５−７ＣＨ３、（ＭｅＯ）３Ｓｉ−ＣＨ２ＣＨ２ＣＨ２ＯＣＨ２ＣＨ（ＣＨ２ＯＨ）ＯＣ（＝Ｏ）ＣＨ２−Ｏ（ＣＨ２ＣＨ２Ｏ）２−１５−Ｃ８Ｈ１７、（ＥｔＯ）３Ｓｉ−ＣＨ２ＣＨ２ＣＨ２ＯＣＨ２ＣＨ（ＣＨ２ＯＨ）ＯＣ（＝Ｏ）ＣＨ２−Ｏ（ＣＨ２ＣＨ２Ｏ）２−１５−Ｃ８Ｈ１７、（ＭｅＯ）３Ｓｉ−ＣＨ２ＣＨ２ＣＨ２ＯＣＨ２ＣＨ（ＣＨ２ＯＨ）ＯＣ（＝Ｏ）ＣＨ２−Ｏ（ＣＨ２ＣＨ２Ｏ）２−１５−（ＣＨ２）１１−１３ＣＨ３、（ＥｔＯ）３Ｓｉ−ＣＨ２ＣＨ２ＣＨ２ＯＣＨ２ＣＨ（ＣＨ２ＯＨ）ＯＣ（＝Ｏ）ＣＨ２−Ｏ（ＣＨ２ＣＨ２Ｏ）２−１５−（ＣＨ２）１１−１３ＣＨ３、（ＭｅＯ）３Ｓｉ−ＣＨ２ＣＨ２ＣＨ２ＯＣＨ２ＣＨ（ＣＨ２ＯＨ）ＯＣ（＝Ｏ）ＣＨ２−Ｏ（ＣＨ２ＣＨ２Ｏ）２−１５−ｉｓｏ−Ｃ１３Ｈ２７、（ＥｔＯ）３Ｓｉ−ＣＨ２ＣＨ２ＣＨ２ＯＣＨ２ＣＨ（ＣＨ２（ＯＨ））ＯＣ（＝Ｏ）ＣＨ２−Ｏ（ＣＨ２ＣＨ２Ｏ）２−１５−ｉｓｏ−Ｃ１３Ｈ２７、（ＭｅＯ）３Ｓｉ−ＣＨ２ＣＨ２ＣＨ２ＯＣＨ２ＣＨ（ＣＨ２ＯＨ）ＯＣ（＝Ｏ）ＣＨ２−Ｏ（ＣＨ２ＣＨ２Ｏ）２−１５−（ＣＨ２）８ＣＨ＝ＣＨ（ＣＨ２）５−７ＣＨ３、（ＥｔＯ）３Ｓｉ−ＣＨ２ＣＨ２ＣＨ２ＯＣＨ２ＣＨ（ＣＨ２ＯＨ）ＯＣ（＝Ｏ）ＣＨ２−Ｏ（ＣＨ２ＣＨ２Ｏ）２−１５−（ＣＨ２）８ＣＨ＝ＣＨ（ＣＨ２）５−７ＣＨ３、（ＭｅＯ）３ＳｉＣＨ２ＣＨ２ＣＨ２ＮＣ（＝Ｏ）−Ｏ（ＣＨ２ＣＨ２Ｏ）２−１５−Ｃ８Ｈ１７、（ＥｔＯ）２ＭｅＳｉＣＨ２ＮＣ（＝Ｏ）−Ｏ（ＣＨ２ＣＨ２Ｏ）２−１５−Ｃ８Ｈ１７、（ＭｅＯ）３ＳｉＣＨ２ＣＨ２ＣＨ２ＮＣ（＝Ｏ）−Ｏ（ＣＨ２ＣＨ２Ｏ）２−１５−Ｃ１２Ｈ２５、（ＥｔＯ）２ＭｅＳｉＣＨ２ＮＣ（＝Ｏ）−Ｏ（ＣＨ２ＣＨ２Ｏ）２−１５−Ｃ１２Ｈ２５、（ＭｅＯ）３ＳｉＣＨ２ＣＨ２ＣＨ２ＮＣ（＝Ｏ）−Ｏ（ＣＨ２ＣＨ２Ｏ）２−１５−ｉｓｏ−Ｃ１３Ｈ２７、（ＥｔＯ）２ＭｅＳｉＣＨ２ＮＣ（＝Ｏ）−Ｏ（ＣＨ２ＣＨ２Ｏ）２−１５−ｉｓｏ−Ｃ１３Ｈ２７、（ＭｅＯ）３Ｓｉ−ＣＨ２ＣＨ２ＣＨ２ＮＨＣ（＝Ｏ）ＮＨＣＨ（ＣＨ３）ＣＨ２−Ｏ（ＣＨ２ＣＨ２Ｏ）２−１５−（ＣＨ２）７ＣＨ３、（ＥｔＯ）２ＭｅＳｉ−ＣＨ２ＮＨＣ（＝Ｏ）ＮＨＣＨ（ＣＨ３）ＣＨ２−Ｏ（ＣＨ２ＣＨ２Ｏ）２−１５−（ＣＨ２）７ＣＨ３、（ＭｅＯ）３Ｓｉ−ＣＨ２ＣＨ２ＣＨ２ＮＨＣ（＝Ｏ）ＮＨＣＨ（ＣＨ３）ＣＨ２−Ｏ（ＣＨ２ＣＨ２Ｏ）２−１５−（ＣＨ２）１１−１３ＣＨ３、（ＥｔＯ）２ＭｅＳｉ−ＣＨ２ＮＨＣ（＝Ｏ）ＮＨＣＨ（ＣＨ３）ＣＨ２−Ｏ（ＣＨ２ＣＨ２Ｏ）２−１５−（ＣＨ２）１１−１３ＣＨ３、
【００２１】
【化３】
0005951807.tif 000004
（ＭｅＯ）３Ｓｉ−ＣＨ２ＣＨ２ＣＨ２ＮＨＣＨ２ＣＨ２Ｃ（＝Ｏ）−Ｏ（ＣＨ２ＣＨ２Ｏ）２−１５−Ｃ８Ｈ１７、（ＭｅＯ）３Ｓｉ−ＣＨ２ＣＨ２ＣＨ２ＮＨＣＨ２ＣＨ２Ｃ（＝Ｏ）−Ｏ（ＣＨ２ＣＨ２Ｏ）２−１５−Ｃ１２Ｈ２５、（ＭｅＯ）３Ｓｉ−ＣＨ２ＣＨ２ＣＨ２ＮＨＣＨ２ＣＨ２Ｃ（＝Ｏ）−Ｏ（ＣＨ２ＣＨ２Ｏ）２−１５−ｉｓｏ−Ｃ１３Ｈ２７、（ＭｅＯ）３Ｓｉ−ＣＨ２ＣＨ２ＣＨ２ＮＨＣＨ２ＣＨ（ＣＨ３）Ｃ（＝Ｏ）−Ｏ（ＣＨ２ＣＨ２Ｏ）２−１５−Ｃ８Ｈ１７、（ＭｅＯ）３Ｓｉ−ＣＨ２ＣＨ２ＣＨ２ＮＨＣＨ２ＣＨ（ＣＨ３）Ｃ（＝Ｏ）−Ｏ（ＣＨ２ＣＨ２Ｏ）２−１５−Ｃ１２Ｈ２５、（ＭｅＯ）３Ｓｉ−ＣＨ２ＣＨ２ＣＨ２ＮＨＣＨ（ＣＨ３）Ｃ（＝Ｏ）−Ｏ（ＣＨ２ＣＨ２Ｏ）２−１５−ｉｓｏ−Ｃ１３Ｈ２７、（ＭｅＯ）３Ｓｉ−ＣＨ２ＣＨ２ＣＨ２ＮＨＣＨ２ＣＨ２ＮＨＣＨ２ＣＨ２Ｃ（＝Ｏ）−Ｏ（ＣＨ２ＣＨ２Ｏ）２−１５−Ｃ８Ｈ１７、（ＭｅＯ）３Ｓｉ−ＣＨ２ＣＨ２ＣＨ２ＮＨＣＨ２ＣＨ２ＮＨＣＨ２ＣＨ２Ｃ（＝Ｏ）−Ｏ（ＣＨ２ＣＨ２Ｏ）２−１５−Ｃ１２Ｈ２５、（ＭｅＯ）３Ｓｉ−ＣＨ２ＣＨ２ＣＨ２ＮＨＣＨ２ＣＨ２ＮＨＣＨ２ＣＨ２Ｃ（＝Ｏ）−Ｏ（ＣＨ２ＣＨ２Ｏ）２−１５−ｉｓｏ−Ｃ１３Ｈ２７、（ＭｅＯ）３Ｓｉ−ＣＨ２ＣＨ２ＣＨ２−Ｏ（ＣＨ２ＣＨ２Ｏ）２−１５−Ｃ８Ｈ１７、（ＭｅＯ）３Ｓｉ−ＣＨ２ＣＨ２ＣＨ２−Ｏ（ＣＨ２ＣＨ２Ｏ）２−１５−Ｃ１２Ｈ２５、（ＭｅＯ）３Ｓｉ−ＣＨ２ＣＨ２ＣＨ２−Ｏ（ＣＨ２ＣＨ２Ｏ）２−１５−ｉｓｏ−Ｃ１３Ｈ２７、（ＥｔＯ）２ＭｅＳｉ−ＣＨ２−Ｏ（ＣＨ２ＣＨ２Ｏ）２−１５−Ｃ８Ｈ１７、（ＥｔＯ）２ＭｅＳｉ−ＣＨ２−Ｏ（ＣＨ２ＣＨ２Ｏ）２−１５−Ｃ１２Ｈ２５、（ＥｔＯ）２ＭｅＳｉ−ＣＨ２−Ｏ（ＣＨ２ＣＨ２Ｏ）２−１５−ｉｓｏ−Ｃ１３Ｈ２７、（ＭｅＯ）３Ｓｉ−ＣＨ２ＣＨ２ＣＨ２ＮＨＣＨ２ＣＨ（ＯＨ）ＣＨ２−Ｏ（ＣＨ２ＣＨ２Ｏ）２−１５−Ｃ８Ｈ１７、（ＭｅＯ）３Ｓｉ−ＣＨ２ＣＨ２ＣＨ２ＮＨＣＨ（ＣＨ２ＯＨ）ＣＨ２−Ｏ（ＣＨ２ＣＨ２Ｏ）２−１５−Ｃ８Ｈ１７、（ＭｅＯ）３Ｓｉ−ＣＨ２ＣＨ２ＣＨ２ＮＨＣＨ２ＣＨ（ＯＨ）ＣＨ２−Ｏ（ＣＨ２ＣＨ２Ｏ）２−１５−Ｃ１２Ｈ２５、（ＭｅＯ）３Ｓｉ−ＣＨ２ＣＨ２ＣＨ２ＮＨＣＨ（ＣＨ２ＯＨ）ＣＨ２−Ｏ（ＣＨ２ＣＨ２Ｏ）２−１５−Ｃ１２Ｈ２５、（ＭｅＯ）３Ｓｉ−ＣＨ２ＣＨ２ＣＨ２ＮＨＣＨ２ＣＨ（ＯＨ）ＣＨ２−Ｏ（ＣＨ２ＣＨ２Ｏ）２−１５−ｉｓｏ−Ｃ１３Ｈ２７および（ＭｅＯ）３Ｓｉ−ＣＨ２ＣＨ２ＣＨ２ＮＨＣＨ（ＣＨ２ＯＨ）ＣＨ２−Ｏ（ＣＨ２ＣＨ２Ｏ）２−１５−ｉｓｏ−Ｃ１３Ｈ２７、
特に好ましくは
（ＭｅＯ）３Ｓｉ−ＣＨ２ＣＨ２ＣＨ２ＯＣＨ２ＣＨ（ＯＨ）ＣＨ２ＯＣ（＝Ｏ）ＣＨ２−Ｏ（ＣＨ２ＣＨ２Ｏ）２−１０−Ｃ８Ｈ１７、（ＥｔＯ）３Ｓｉ−ＣＨ２ＣＨ２ＣＨ２ＯＣＨ２ＣＨ（ＯＨ）ＣＨ２ＯＣ（＝Ｏ）ＣＨ２−Ｏ（ＣＨ２ＣＨ２Ｏ）２−１０−Ｃ８Ｈ１７、（ＭｅＯ）３Ｓｉ−ＣＨ２ＣＨ２ＣＨ２ＯＣＨ２ＣＨ（ＯＨ）ＣＨ２ＯＣ（＝Ｏ）ＣＨ２−Ｏ（ＣＨ２ＣＨ２Ｏ）２−１０−（ＣＨ２）１１−１３ＣＨ３、（ＥｔＯ）３Ｓｉ−ＣＨ２ＣＨ２ＣＨ２ＯＣＨ２ＣＨ（ＯＨ）ＣＨ２ＯＣ（＝Ｏ）ＣＨ２−Ｏ（ＣＨ２ＣＨ２Ｏ）２−１０−（ＣＨ２）１１−１３ＣＨ３、（ＭｅＯ）３Ｓｉ−ＣＨ２ＣＨ２ＣＨ２ＯＣＨ２ＣＨ（ＣＨ２ＯＨ）ＯＣ（＝Ｏ）ＣＨ２−Ｏ（ＣＨ２ＣＨ２Ｏ）２−１０−Ｃ８Ｈ１７、（ＥｔＯ）３Ｓｉ−ＣＨ２ＣＨ２ＣＨ２ＯＣＨ２ＣＨ（ＣＨ２ＯＨ）ＯＣ（＝Ｏ）ＣＨ２−Ｏ（ＣＨ２ＣＨ２Ｏ）２−１０−Ｃ８Ｈ１７、（ＭｅＯ）３Ｓｉ−ＣＨ２ＣＨ２ＣＨ２ＯＣＨ２ＣＨ（ＣＨ２ＯＨ）ＯＣ（＝Ｏ）ＣＨ２−Ｏ（ＣＨ２ＣＨ２Ｏ）２−１０−（ＣＨ２）１１−１３ＣＨ３、（ＥｔＯ）３Ｓｉ−ＣＨ２ＣＨ２ＣＨ２ＯＣＨ２ＣＨ（ＣＨ２ＯＨ）ＯＣ（＝Ｏ）ＣＨ２−Ｏ（ＣＨ２ＣＨ２Ｏ）２−１０−（ＣＨ２）１１−１３ＣＨ３、（ＭｅＯ）３ＳｉＣＨ２ＣＨ２ＣＨ２ＮＣ（＝Ｏ）−Ｏ（ＣＨ２ＣＨ２Ｏ）２−１０−Ｃ８Ｈ１７、（ＥｔＯ）２ＭｅＳｉＣＨ２ＮＣ（＝Ｏ）−Ｏ（ＣＨ２ＣＨ２Ｏ）２−１０−Ｃ８Ｈ１７、（ＭｅＯ）３ＳｉＣＨ２ＣＨ２ＣＨ２ＮＣ（＝Ｏ）−Ｏ（ＣＨ２ＣＨ２Ｏ）２−１０−Ｃ１２Ｈ２５、（ＥｔＯ）２ＭｅＳｉＣＨ２ＮＣ（＝Ｏ）−Ｏ（ＣＨ２ＣＨ２Ｏ）２−１０−Ｃ１２Ｈ２５、（ＭｅＯ）３Ｓｉ−ＣＨ２ＣＨ２ＣＨ２ＮＨＣＨ２ＣＨ２Ｃ（＝Ｏ）−Ｏ（ＣＨ２ＣＨ２Ｏ）２−１０−Ｃ８Ｈ１７、（ＭｅＯ）３Ｓｉ−ＣＨ２ＣＨ２ＣＨ２ＮＨＣＨ２ＣＨ２Ｃ（＝Ｏ）−Ｏ（ＣＨ２ＣＨ２Ｏ）２−１０−Ｃ１２Ｈ２５、（ＭｅＯ）３Ｓｉ−ＣＨ２ＣＨ２ＣＨ２ＮＨＣＨ２ＣＨ（ＣＨ３）Ｃ（＝Ｏ）−Ｏ（ＣＨ２ＣＨ２Ｏ）２−１０−Ｃ８Ｈ１７、（ＭｅＯ）３Ｓｉ−ＣＨ２ＣＨ２ＣＨ２ＮＨＣＨ２ＣＨ（ＣＨ３）Ｃ（＝Ｏ）−Ｏ（ＣＨ２ＣＨ２Ｏ）２−１０−Ｃ１２Ｈ２５、（ＭｅＯ）３Ｓｉ−ＣＨ２ＣＨ２ＣＨ２ＮＨＣＨ２ＣＨ２ＮＨＣＨ２ＣＨ２Ｃ（＝Ｏ）−Ｏ（ＣＨ２ＣＨ２Ｏ）２−１０−Ｃ８Ｈ１７、（ＭｅＯ）３Ｓｉ−ＣＨ２ＣＨ２ＣＨ２ＮＨＣＨ２ＣＨ２ＮＨＣＨ２ＣＨ２Ｃ（＝Ｏ）−Ｏ（ＣＨ２ＣＨ２Ｏ）２−１０−Ｃ１２Ｈ２５、（ＭｅＯ）３Ｓｉ−ＣＨ２ＣＨ２ＣＨ２−Ｏ（ＣＨ２ＣＨ２Ｏ）２−１０−Ｃ８Ｈ１７、（ＭｅＯ）３Ｓｉ−ＣＨ２ＣＨ２ＣＨ２−Ｏ（ＣＨ２ＣＨ２Ｏ）２−１０−Ｃ１２Ｈ２５、（ＥｔＯ）２ＭｅＳｉ−ＣＨ２−Ｏ（ＣＨ２ＣＨ２Ｏ）２−１０−Ｃ８Ｈ１７、（ＥｔＯ）２ＭｅＳｉ−ＣＨ２−Ｏ（ＣＨ２ＣＨ２Ｏ）２−１０−Ｃ１２Ｈ２５、（ＭｅＯ）３Ｓｉ−ＣＨ２ＣＨ２ＣＨ２ＮＨＣＨ２ＣＨ（ＯＨ）ＣＨ２−Ｏ（ＣＨ２ＣＨ２Ｏ）２−１０−Ｃ８Ｈ１７、（ＭｅＯ）３Ｓｉ−ＣＨ２ＣＨ２ＣＨ２ＮＨＣＨ（ＣＨ２ＯＨ）ＣＨ２−Ｏ（ＣＨ２ＣＨ２Ｏ）２−１０−Ｃ８Ｈ１７、（ＭｅＯ）３Ｓｉ−ＣＨ２ＣＨ２ＣＨ２ＮＨＣＨ２ＣＨ（ＯＨ）ＣＨ２−Ｏ（ＣＨ２ＣＨ２Ｏ）２−１０−Ｃ１２Ｈ２５および（ＭｅＯ）３Ｓｉ−ＣＨ２ＣＨ２ＣＨ２ＮＨＣＨ（ＣＨ２ＯＨ）ＣＨ２−Ｏ（ＣＨ２ＣＨ２Ｏ）２−１０−Ｃ１２Ｈ２５、
であり、ここで、Ｍｅは、メチル基であり、Ｅｔは、エチル基である。
【００２２】
本発明に従って使用される式（Ｉ）の化合物は、好ましくは、室温および１０１３ｈＰＡにおいて無色透明ないしわずかに濁った、無色ないし帯黄色の液体である。
【００２３】
本発明に従って使用される式（Ｉ）の化合物は、標準の市販製品であり、および／または化学において通例の方法によって生成し得る。
【００２４】
例えば、シロキシ置換ポリエーテルは、第３級アミン、例えば１，４−ジアザビシクロ［２．２．２］オクタンで触媒された、標準の市販の脱水したアルキル（ポリエチレングリコール）エーテルカルボキシレートへのエポキシ官能性シランの付加によって生成し得る。
【００２５】
式（Ｉ）の化合物を生成するための一つのさらなる方法は、オクタン酸ビスマスまたはジオクチルスズジラウレートで触媒された、標準の市販の脱水したアルキル−ポリエーテルグリコールのイソシアナト官能性シラン、例えば３−イソシアナトプロピルトリメトキシシランまたは（イソシアナトメチル）メチルジエトキシシランなどへの付加にある。
【００２６】
一つのさらなる方法において、最初に、アミン置換ポリエーテルを、一端がアルキル停止された標準の市販のポリエチレングリコールへのプロペンイミンの付加によって生成する。次いで、こうして生成された２−アミノ−プロピルエーテル基で一端が停止されたポリエチレングリコールを、イソシアナト−、グリシドキシ−、アクリラト−またはメタクリラト−官能性シラン、例えば３−イソシアナトプロピルトリメトキシシラン、（イソシアナトメチル）−メチルジエトキシシラン、（３−グリシドキシプロピル）トリメトキシシラン、（３−グリシドキシプロピル）トリエトキシシラン、（３−アクリルオキシプロピル）トリメトキシシラン、（アクリルオキシメチル）トリエトキシシラン、３−（メタクリルオキシプロピル）トリメトキシシランまたは（メタクリルオキシメチル）トリエトキシシランと反応させる。
【００２７】
一つのさらなる方法において、最初に、シリル置換ポリエーテルを、トリス（トリフェニルホスフィン）ロジウム（Ｉ）クロリドで触媒された、一端がアリル停止された標準の市販のポリエチレングリコールへのトリアルキルシランの付加によって生成する。次いで、こうして生成された３−トリアルキルシリルプロピル基で一端が停止されたポリエチレングリコールを、溶媒、例えばジエチルエーテル中のトリエチルアミン中でＨＣｌ受容体の存在下で塩化アクリロイルまたは塩化メタクリロイルと反応させる。こうして生成されたポリエチレングリコールは、一端を３−トリアルキルシリルプロピル基で停止されており、他端をアクリレートまたはメタクリレート基で停止されており、第１級アミノ基を含むシラン、例えば（３−アミノプロピル）トリメトキシシラン、（３−アミノプロピル）トリエトキシシラン、Ｎ−（２−アミノエチル）（３−アミノプロピル）トリエトキシシラン、Ｎ−（２−アミノエチル）（３−アミノプロピル）トリメトキシシラン、Ｎ−（２−アミノエチル）（３−アミノプロピル）メチルジメトキシシランに付加することができる。
【００２８】
一つのさらなる方法において、一端がアルキル停止された標準の市販のポリエチレングリコールを、溶媒、例えばジエチルエーテル中のトリエチルアミン中のＨＣｌ受容体の存在下で塩化アクリロイルまたはメタクリロイルと反応させる。こうして得られたポリエチレングリコールは、一端をアルキル基で停止されており、他端をアクリレートまたはメタクリレート基で停止されており、第１級アミノ基を含むシラン、例えば（３−アミノプロピル）トリメトキシシラン、（３−アミノプロピル）トリエトキシシラン、Ｎ−（２−アミノエチル）（３−アミノプロピル）トリエトキシシラン、Ｎ−（２−アミノエチル）（３−アミノプロピル）トリメトキシシラン、Ｎ−（２−アミノエチル）（３−アミノプロピル）メチルジメトキシシランに付加することができる。
【００２９】
一つのさらなる方法において、最初に、一端がアルキル停止された標準の市販のポリエチレングリコールを、例えば、ブチルリチウムまたはナトリウムエチレートとの反応によって対応するアルコレートを生成するために使用する。次いで、こうして生成されたアルキルポリエチレングリコレートを、クロロアルキルシラン、例えば（３−クロロプロピル）トリメトキシシラン、（３−クロロプロピル）トリエトキシシラン、（クロロメチル）メチルジメトキシシランまたは（クロロメチル）トリエトキシシラン）と反応させ、得られた塩化物から精製する。
【００３０】
一つのさらなる方法において、トリス（トリフェニルホスフィン）ロジウム（Ｉ）クロリドで触媒されたトリアルコキシシランを、一端がアルキル停止された標準の市販のポリエチレングリコールアリルエーテルまたはビニルエーテルに付加する。
【００３１】
一つのさらなる方法において、一端がアルキル停止された標準の市販のポリエチレングリコールアリルエーテルまたはビニルエーテルを、例えば過酢酸でエポキシド化する。こうして生成されたポリエチレングリコールは、一端をアルキル基で停止されており、他端にエポキシ基を担持しており、第１級または２級アミノ基を有するシラン、例えば（３−アミノプロピル）トリメトキシシラン、（３−アミノプロピル）トリエトキシシラン、Ｎ−（２−アミノエチル）（３−アミノプロピル）トリエトキシシラン、Ｎ−（２−アミノエチル）（３−アミノプロピル）トリメトキシシラン、Ｎ−（２−アミノエチル）（３−アミノプロピル）メチルジメトキシシランまたは（Ｎ−（ｎ−ブチル）−３−アミノプロピル）トリメトキシシランに付加することができる。
【００３２】
本発明による組成物は、水の非存在下で貯蔵に安定であり、架橋してエラストマーまたは樹脂になり得る、縮合反応によって架橋できる組成物（いわゆるＲＴＶ組成物）のいずれの所望の今まで知られているタイプであってもよい。ここで、架橋性組成物は、充填剤を含まなくてよいが、活性または不活性充填剤を含有してもよい。
【００３３】
このような組成物において習慣的に使用される成分のタイプおよび量は既に知られている。
【００３４】
本発明との関連で、用語「縮合反応」は、場合によって先行する加水分解ステップも含むよう意図されている。
【００３５】
好ましくは、縮合反応によって架橋し得る本発明の組成物は、
（Ａ）少なくとも２個の縮合性基を有する有機ケイ素化合物および
（Ｂ）式（Ｉ）の化合物
を使用して生成し得るものである。
【００３６】
本発明との関連で、用語「縮合性基」は、場合によって先行する加水分解ステップを含む基も意味するものと理解されるよう意図されている。
【００３７】
使用される架橋反応に関与する有機ケイ素化合物が有する縮合性基は、任意の所望の基、例えば、好ましくはヒドロキシ、オキシマトまたはオルガニルオキシ基、特に好ましくはヒドロキシおよびオルガニルオキシ基、特にはヒドロキシ基であってよい。
【００３８】
本発明に従って使用される有機ケイ素化合物（Ａ）は、縮合反応によって架橋し得る組成物にも今まで使用されてきた、少なくとも２個の縮合性基を有するすべての有機ケイ素化合物であってよい。これらは、純粋なシロキサン、即ち≡Ｓｉ−Ｏ−Ｓｉ≡構造、またはシルカルバン（ｓｉｌｃａｒｂａｎ）、即ち≡Ｓｉ−Ｒ’’−Ｓｉ≡構造（ここで、Ｒ’’は、二価の、場合によって置換されているまたはヘテロ原子によって中断された炭化水素基である。）または有機ケイ素基を有する任意の所望のコポリマーのいずれかであってよい。
【００３９】
好ましくは、本発明に従って使用される有機ケイ素化合物（Ａ）は、式
Ｒ３ｃ（ＯＲ４）ｂＳｉＯ（４−ｂ−ｃ）／２    （ＩＩ）
［式中、
Ｒ３は、同一でありまたは異なってよく、酸素原子によって中断されていてよい場合によって置換されている炭化水素基であり、
Ｒ４は、同一でありまたは異なってよく、水素原子または、酸素原子によって中断されていてよい一価の、場合によって置換されている炭化水素基であり、
ｂは、０、１、２または３、好ましくは０、１または２、特に好ましくは０であり、
ｃは、０、１、２または３、好ましくは１または２であり、
但し、ｂ＋ｃの合計が、３以下であり、少なくとも２個の縮合性基（ＯＲ４）が、分子当たり存在することを条件とする。］
の単位を含むものである。
【００４０】
好ましくは、基Ｒ３は、１から１８個の炭素原子を有する一価の炭化水素基であり、これらは、ハロゲン原子、アミノ基、エーテル基、エステル基、エポキシ基、メルカプト基、シアノ基または（ポリ）グリコール基（ここで、後者は、オキシエチレンおよび／またはオキシプロピレン単位からなる。）で場合によって置換されており、特に好ましくは１から１２個の炭素原子を有するアルキル基、特にはメチル基である。しかし、基Ｒ３は、例えば、２個のシリル基を一緒に結合する二価の基であってもよい。
【００４１】
基Ｒ３の例は、基Ｒについて上記に与えられた例および、同様にアルコキシアルキル基、例えばメトキシエチル、エトキシエチルまたはエトキシエトキシエチル基；ガンマ置換プロピル基、例えばアミノプロピル、Ｎ−（２−アミノエチル）−３−アミノプロピル、グリシドキシプロピルまたはメタクリルオキシプロピル基；置換メチル基、例えばＮ−シクロヘキシルアミノメチル、Ｎ−フェニルアミノメチル、Ｎ，Ｎ’−ジブチルアミノメチル、メタクリルオキシメチルまたはＮ−カルバマトメチル基である。
【００４２】
二価の基Ｒ３の例は、
−ＣＨ２ＣＨ２−、−ＣＨ２ＣＨ２ＣＨ２−、−ＣＨ２ＣＨ２ＣＨ２ＣＨ２ＣＨ２ＣＨ２ＣＨ２ＣＨ２−、−ＣＨ２ＣＨ（ＣＨ２ＣＨ２ＣＨ２ＣＨ２ＣＨ２ＣＨ２ＣＨ２ＣＨ３）−、−ＣＨ２ＣＨ２−Ｐｈ−ＣＨ２ＣＨ２−、−ＣＨ２ＣＨ２ＣＨ２−ＮＨ−ＣＨ２ＣＨ２ＣＨ２−および−ＣＨ２ＣＨ２ＣＨ２−ＮＨ−ＣＨ２ＣＨ２−ＮＨ−ＣＨ２ＣＨ２ＣＨ２−、
（ここで、Ｐｈは、フェニレン基である。）
である。
【００４３】
基Ｒ４の例は、Ｒについて与えられた一価の基である。
【００４４】
好ましくは、基Ｒ４は、水素原子または１から１２個の炭素原子を有するアルキル基、特に好ましくは水素原子または１から６個の炭素原子を有するアルキル基、特には水素原子、メチルまたはエチル基である。
【００４５】
特に好ましくは、本発明に従って使用される有機ケイ素化合物（Ａ）は、式
（ＯＲ４）３−ｆＲ３ｆＳｉ−（ＳｉＲ３２−Ｏ）ｅ−ＳｉＲ３ｆ（ＯＲ４）３−ｆ    （ＩＩＩ）
［式中、
Ｒ３およびＲ４は、上記に与えられた意味の一つを有し、
ｅは、３０から３０００であり、
ｆは、１、２または３である。］
のものである。
【００４６】
好ましくは、Ｒ４が水素原子の意味を有する場合に、ｆは２であり、Ｒ４が水素原子以外の意味を有する場合に、ｆは１である。
【００４７】
有機ケイ素化合物（Ａ）の例は、
（ＭｅＯ）２ＭｅＳｉＯ［ＳｉＭｅ２Ｏ］２００−２０００ＳｉＭｅ（ＯＭｅ）２、（ＨＯ）Ｍｅ２ＳｉＯ［ＳｉＭｅ２Ｏ］２００−２０００ＳｉＭｅ２（ＯＨ）、（ＥｔＯ）２ＭｅＳｉＯ［ＳｉＭｅ２Ｏ］２００−２０００ＳｉＭｅ（ＯＥｔ）２、（ＨＯ）ＭｅＶｉＳｉＯ［ＳｉＭｅ２Ｏ］２００−２０００ＳｉＭｅＶｉ（ＯＨ）、（ＭｅＯ）２ＶｉＳｉＯ［ＳｉＭｅ２Ｏ］２００−２０００ＳｉＶｉ（ＯＭｅ）２および（ＥｔＯ）２ＶｉＳｉＯ［ＳｉＭｅ２Ｏ］２００−２０００ＳｉＶｉ（ＯＥｔ）２、
（ここで、Ｍｅは、メチル基であり、Ｅｔは、エチル基であり、Ｖｉは、ビニル基である。）
である。
【００４８】
本発明に従って使用される有機ケイ素化合物（Ａ）は、いずれの場合にも２５℃において、好ましくは１００から１０６ｍＰａｓ、特に好ましくは１０３から３５００００ｍＰａｓの粘度を有する。
【００４９】
有機ケイ素化合物（Ａ）は、標準の市販製品であり、および／またはケイ素化学において通例の方法によって生成し得る。
【００５０】
本発明による組成物は、いずれの場合にも成分（Ａ）の１００重量部に対して、好ましくは０．１から５０重量部、特に好ましくは０．２から１０重量部、特には０．３から３重量部の量で成分（Ｂ）を含む。
【００５１】
上述された成分（Ａ）および（Ｂ）に加えて、本発明による組成物は、縮合反応によって架橋できる組成物に今まで使用されてきたすべてのさらなる物質、例えば架橋剤（Ｃ）、硬化促進剤（Ｄ）、可塑剤（Ｅ）、充填剤（Ｆ）、接着促進剤（Ｇ）および添加剤（Ｈ）（これらは、いずれの場合にも成分（Ａ）および（Ｂ）と異なる。）を含み得る。
【００５２】
本発明による組成物において場合によって使用される架橋剤（Ｃ）は、任意の所望の、今まで知られている少なくとも３個の加水分解性基を有する架橋剤、例えば、少なくとも３個のオルガニルオキシ基を有するシランまたはシロキサンであってよい。
【００５３】
本発明による組成物において場合によって使用される架橋剤（Ｃ）は、好ましくは、式
ＺｄＳｉＲ５（４−ｄ）    （ＩＶ）
［式中、
Ｒ５は、同一でありまたは異なってよく、酸素原子によって中断されていてよい一価の、場合によって置換されている炭化水素基であり、
Ｚは、同一でありまたは異なってよく、加水分解性基であり、
ｄは、３または４である。］
の有機ケイ素化合物およびこれらの部分加水分解物である。
【００５４】
本明細書で部分加水分解物は、部分ホモ加水分解物、即ち、式（ＩＶ）の有機ケイ素化合物の一タイプの部分加水分解物、または部分共加水分解物、即ち、式（ＩＶ）の有機ケイ素化合物の少なくとも二つの異なるタイプの部分加水分解物であってよい。
【００５５】
式（ＩＶ）に記載されていないが、本発明に従って場合によって使用される有機ケイ素化合物は、生成の結果として、好ましくはすべてＳｉ結合基の最大で５％の、わずかのヒドロキシル基を有し得る。
【００５６】
本発明による組成物において場合によって使用される架橋剤（Ｃ）は、式（ＩＶ）の有機ケイ素化合物の部分加水分解物である、即ち、最大で１０個までのケイ素原子を有するものが好ましい。
【００５７】
好ましくは、基Ｚは、基−ＯＲ６であり、ここで、Ｒ６は、場合によって置換されている炭化水素基であり、これらは、酸素原子によって中断されていてよい。
【００５８】
Ｚの例は、アルコキシ基、例えばメトキシ、エトキシ、ｎ−プロポキシ、イソプロポキシ、ｎ−ブトキシ、イソブトキシ、ｓ−ブトキシ、ｔｅｒｔ−ブトキシおよび２−メトキシエトキシ基、アシルオキシ基、例えばアセトキシ基、アミノ基、例えばメチルアミノ、ジメチルアミノ、エチルアミノ、ジエチルアミノおよびシクロヘキシルアミノ基、アミド基、例えばＮ−メチルアセトアミドおよびベンズアミド基、アミノキシ基、例えばジエチルアミノキシ基、オキシモ基、例えばメチルエチルケトキシモ、アセトキシモおよびメチルイソブチルケトキシモ基、およびエノキシ基、例えば２−プロペノキシ基である。
【００５９】
基Ｒ６の例は、Ｒについて与えられた一価の基である。
【００６０】
好ましくは、基Ｒ６は、１から１２個の炭素原子を有するアルキル基、特に好ましくはメチルまたはエチル基である。
【００６１】
基Ｒ５の例は、基Ｒについて記載された一価の例であり、ここで、１から１２個の炭素原子を有する炭化水素基は好ましく、メチル、エチル、フェニルおよびビニル基は特に好ましい。
【００６２】
好ましくは、本発明による組成物において場合によって使用される架橋剤（Ｃ）は、テトラメトキシシラン、テトラエトキシシラン、テトラプロポキシシラン、テトラブトキシシラン、メチルトリメトキシシラン、メチルトリエトキシシラン、ビニルトリメトキシシラン、ビニルトリエトキシシラン、フェニルトリメトキシシラン、フェニルトリエトキシシラン、Ｎ−（トリ−メトキシシリルメチル）−Ｏ−メチルカルバメート、（Ｎ−シクロ−ヘキシルアミノメチル）トリエトキシシラン、（Ｎ−モルホリノメチル）トリ−エトキシシラン、１，２−ビス（トリメトキシシリル）エタン、１，２−ビス（トリエトキシシリル）エタン、メチルトリス（メチルエチルケトオキシモ）−シラン、ビニルトリス（メチルエチルケトオキシモ）シラン、ビニル−トリス（アセトンオキシモ）シラン、ビニルビス（アセトンオキシモ）メトキシシラン、テトラキス（メチルエチルケトオキシモ）シラン、メチルトリアセトキシシラン、エチルトリアセトキシシラン、ビニルトリアセトキシシラン、ジ（ｔｅｒｔ−ブトキシ）ジアセトキシシラン、Ｎ，Ｎ’，Ｎ’’−トリシクロヘキシル−１−メチルシラントリアミン、１−メチル−Ｎ，Ｎ’，Ｎ’’−トリス（１−メチル−プロピル）シラントリアミン、および前記有機ケイ素化合物の部分加水分解物、例えばヘキサエトキシジシロキサンである。
【００６３】
本発明による組成物において場合によって使用される架橋剤（Ｃ）は、特に好ましくはテトラメトキシシラン、テトラエトキシシラン、テトラプロポキシシラン、メチルトリメトキシシラン、メチルトリエトキシシラン、ビニルトリメトキシシラン、ビニルトリエトキシシラン、フェニルトリメトキシシラン、１，２−ビス（トリメトキシシリル）エタン、１，２−ビス（トリエトキシシリル）エタン、メチルトリス（メチルエチルケトオキシモ）−シラン、ビニルトリス（メチルエチルケトオキシモ）シラン、メチルトリアセトキシシラン、エチルトリアセトキシシラン、ビニルトリアセトキシシラン、およびこれらの部分加水分解物、特にはメチルトリメトキシシラン、ビニルトリエトキシシラン、メチルトリス（メチルエチルケトオキシモ）シラン、ビニルトリス（メチル−エチルケトオキシモ）シラン、メチルトリアセトキシシラン、エチル−トリアセトキシシラン、ビニルトリアセトキシシラン、およびこれらの部分加水分解物である。
【００６４】
本発明による組成物において場合によって使用される架橋剤（Ｃ）は、標準の市販製品であり、および／またはケイ素化学において知られている方法によって生成し得る。
【００６５】
本発明による組成物が、架橋剤（Ｃ）を含む場合、これらの量は、いずれの場合にも有機ケイ素化合物（Ａ）の１００重量部に対して、好ましくは０．０１から２０重量部、特に好ましくは０．５から１０重量部、特には２から６重量部である。本発明による組成物は、好ましくは架橋剤（Ｃ）を含む。
【００６６】
硬化促進剤（Ｄ）として、縮合反応によって架橋できる組成物においても今まで使用されているすべての硬化促進剤を使用することが可能である。硬化促進剤（Ｄ）の例は、チタン化合物および有機スズ化合物、例えばジ−ｎ−ブチルスズジラウレートおよびジ−ｎ−ブチルスズジアセテート、ジ−ｎ−ブチルスズオキシド、ジメチルスズジアセテート、ジメチルスズジラウレート、ジメチルスズジネオデカノエート、ジメチルスズオキシド、ジオクチルスズジアセテート、ジオクチルスズジラウレート、ジオクチルスズオキシド、およびこれらの化合物のテトラエトキシシランなどのアルコキシシランとの反応生成物であり、ここで、分子当たり平均１０個のＳｉ原子を有するメチルトリエトキシシラン加水分解物オリゴマーの１重量部および３−アミノプロピルトリエトキシシランの１重量部の混合物中の、ジ−ｎ−ブチルスズジアセテート、ジオクチルスズジラウレートおよびジオクチルスズオキシドが好ましく、分子当たり平均１０個のＳｉ原子を有するメチルトリエトキシシラン加水分解物オリゴマーの１重量部および３−アミノプロピルトリエトキシシランの１重量部の混合物中のジオクチルスズオキシドは、特に好ましい。
【００６７】
本発明による組成物が、硬化促進剤（Ｄ）を含む場合、これらの量は、いずれの場合にも構成要素（Ａ）の１００重量部に対して、好ましくは０．０１から３重量部、好ましくは０．０５から２重量部である。本発明による組成物は、好ましくは硬化促進剤（Ｄ）を含む。
【００６８】
可塑剤（Ｅ）の例は、特に１０および１０００ｍＰａｓの間の範囲の２５℃における粘度を有する、室温で液体であるトリメチルシロキシ基によって末端封鎖されたジメチルポリシロキサン、−ＳｉＯ３／２−および≡ＳｉＯ１／２単位、いわゆるＴおよびＭ単位から本質的になる、室温および周囲圧力において液体である有機ポリシロキサン、ならびに高沸点炭化水素、例えば、ナフテンおよびパラフィン単位から本質的になるパラフィン油または鉱油である。
【００６９】
好ましくは、可塑剤（Ｅ）は、１００および１０００ｍＰａｓの間の範囲の２５℃における粘度を有する、トリメチルシロキシ基によって末端封鎖されたジメチルポリシロキサン、ならびに高沸点炭化水素である。
【００７０】
本発明による組成物が、可塑剤（Ｅ）を含む場合、これらの量は、いずれの場合にも有機ケイ素化合物（Ａ）の１００重量部に対して、好ましくは１から３００重量部、特に好ましくは５から２００重量部、特には１０から１００重量部である。本発明による組成物は、好ましくは可塑剤（Ｅ）を含む。
【００７１】
充填剤（Ｆ）の例は、非強化充填剤、即ち、最大で５０ｍ２／ｇまでのＢＥＴ表面積を有する充填剤、例えば石英、珪藻土、ケイ酸カルシウム、ケイ酸ジルコニウム、ゼオライト、金属酸化物粉末、例えばアルミニウム、チタン、鉄または亜鉛酸化物、またはこれらの混合酸化物、硫酸バリウム、炭酸カルシウム、石膏、窒化ケイ素、炭化ケイ素、窒化ホウ素、ガラスおよびプラスチック粉末、例えばポリアクリロニトリル粉末；強化充填剤、即ち、５０ｍ２／ｇより大きいＢＥＴ表面積を有する充填剤、例えば熱分解で生成されたシリカ、沈降シリカ、沈降チョーク、カーボンブラック、例えばファーネスおよびアセチレンブラックならびに大きなＢＥＴ表面積のケイ素−アルミニウム混合酸化物；繊維充填剤、例えば石綿、およびプラスチック繊維である。前記充填剤は、例えば、有機シランもしくはシロキサンによるまたはステアリン酸による処理によって、またはヒドロキシル基のアルコキシ基へのエーテル化によって疎水化することができる。充填剤（Ｆ）が使用される場合、これらは、好ましくは親水性焼成シリカおよび沈降または重質炭酸カルシウムである。
【００７２】
本発明による組成物が、充填剤（Ｆ）を含む場合、これらの量は、いずれの場合にも有機ケイ素化合物（Ａ）の１００重量部に対して、好ましくは１から３００重量部、特に好ましくは５から２００重量部、特には１０から２００重量部である。本発明による組成物は、好ましくは充填剤（Ｆ）を含む。
【００７３】
本発明による組成物において使用される接着促進剤（Ｇ）の例は、官能基を有するシランおよび有機ポリシロキサン、例えば、グリシドキシプロピル、アミノプロピルまたはメタクリルオキシプロピル基を有するものである。しかし、別の成分、例えば有機ケイ素化合物（Ａ）、（Ｂ）または（Ｃ）が、記載された官能基を有する場合、接着促進剤の添加で済ますことが可能である。
【００７４】
本発明による組成物が接着促進剤（Ｇ）を含む場合、これらの量は、いずれの場合にも有機ケイ素化合物（Ａ）の１００重量部に対して、好ましくは０．１から５０重量部、特に好ましくは０．５から２０重量部、特には１から１０重量部である。
【００７５】
添加剤（Ｈ）の例は、顔料、染料、香料、酸化防止剤、電気特性に影響を与える薬剤、例えば導電性カーボンブラック、防炎剤（ｆｌａｍｅ−ｒｅｐｅｌｌｉｎｇ  ａｇｅｎｔ）、光安定剤、殺真菌剤、皮膜形成時間を延ばすための薬剤、例えばＳｉＣ結合メルカプトアルキル基を有するシラン、気泡形成剤、例えばアゾジカルボンアミド、熱安定剤、スカベンジャー、例えばＳｉ−Ｎ含有シラザンまたはシリルアミド、共触媒、例えばルイスおよびブレンステッド酸、例えばスルホン酸、リン酸、リン酸エステル、ホスホン酸およびホスホン酸エステル、チキソトロープ剤、例えばリン酸エステルまたは一端もしくは両端がＯＨで末端停止されたポリエチレングリコール、有機溶媒、例えばアルキル芳香族、ならびに成分（Ａ）、（Ｂ）および（Ｃ）と異なる任意の所望のシロキサンである。
【００７６】
本発明による組成物が添加剤（Ｈ）を含む場合、これらの量は、いずれの場合にも有機ケイ素化合物（Ａ）の１００重量部に対して、好ましくは０．０１から１００重量部、特に好ましくは０．１から３０重量部、特には０．３から１０重量部である。本発明による組成物は、好ましくは添加剤（Ｈ）を含む。
【００７７】
特に好ましくは、本発明による組成物は、
（Ａ）式（ＩＩ）の単位を含有する有機ケイ素化合物、
（Ｂ）式（Ｉ）の化合物、
（Ｃ）式（ＩＶ）の架橋剤、
場合によって
（Ｄ）硬化促進剤、
場合によって
（Ｅ）可塑剤、
場合によって
（Ｆ）充填剤、
場合によって
（Ｇ）接着促進剤および
場合によって
（Ｈ）添加剤
を含むものである。
【００７８】
特に、本発明による組成物は、
（Ａ）式（ＩＩ）の単位を含有する有機ケイ素化合物、
（Ｂ）式（Ｉ）の化合物、
（Ｃ）式（ＩＶ）の架橋剤、
（Ｄ）硬化促進剤、
場合によって
（Ｅ）可塑剤、
場合によって
（Ｆ）充填剤、
場合によって
（Ｇ）接着促進剤および
場合によって
（Ｈ）添加剤
を含むものである。
【００７９】
特に好ましくは、本発明による組成物は、
（Ａ）式（ＩＩＩ）の単位を含有する有機ケイ素化合物、
（Ｂ）式（Ｉ）の化合物、
（Ｃ）式（ＩＶ）の架橋剤、
（Ｄ）硬化促進剤、
（Ｅ）可塑剤、
（Ｆ）充填剤、
（Ｇ）添加剤および
場合によって
（Ｈ）接着促進剤
を含むものである。
【００８０】
本発明による組成物は、好ましくは成分（Ａ）から（Ｈ）に加えてさらなる構成要素を含まない。
【００８１】
本発明による組成物を提供するために、すべての構成要素を、任意の所望の順序で一緒に混合することができる。この混合は、室温および周囲雰囲気の圧力、即ち、約９００から１１００ｈＰａにおいて行うことができる。しかし、必要に応じて、この混合は、より高温で、例えば３５から１３５℃の範囲の温度で行うこともできる。さらに、揮発性化合物または空気を除去するために、例えば３０から５００ｈＰａ絶対圧などの減圧下で時折または連続して混合することが可能である。
【００８２】
本発明は、個別の構成要素を混合することによる、本発明による組成物を生成するための方法をさらに提供する。
【発明を実施するための形態】
【００８３】
本発明による組成物の個別の構成要素は、いずれの場合にも、このような構成要素の一タイプ、またはこのような構成要素の少なくとも二つの異なるタイプの混合物であってよい。
【００８４】
本発明による組成物の架橋のためには、空気の通常の含水量で十分である。本発明による組成物の架橋は、好ましくは室温で行われる。必要に応じて、これは、室温より高温または低温で、例えば−５℃から１５℃または３０℃から５０℃で、および／または空気の通常の含水量を上回る水の濃度を用いて行うこともできる。
【００８５】
好ましくは、架橋を、１００から１１００ｈＰａの圧力で、特には周囲雰囲気の圧力で、即ち、約９００から１１００ｈＰａで実施する。
【００８６】
本発明は、本発明による組成物を架橋することによって生成される成形物をさらに提供する。
【００８７】
本発明による組成物は、水の排除下で貯蔵可能であり、室温における水の浸入によって架橋して樹脂またはエラストマーになる組成物を使用し得るすべての使用目的のために使用することができる。
【００８８】
従って、本発明による組成物は、例えば、建築物、陸上車、水上乗り物および航空機の垂直な間隙、および、例えば１０から４０ｍｍの内のり幅の類似の隙間を含む間隙の封止用組成物として、または、例えば窓構造におけるもしくはガラス戸棚の製作における、同様に、例えば、真水もしくは海水の継続的作用に暴露される表面を含む保護カバー、もしくは滑りを防ぐカバーを製作するための、もしくはゴム弾性成形物の接着剤もしくはパテ組成物として、構造材料、例えば木材、コンクリート、金属もしくはプラスチックなどの表面のコーティング用に、同様に電気もしくは電子装置の絶縁用に非常に適している。
【００８９】
本発明による組成物は、これらは、生成するのが容易であり、式（Ｉ）の化合物の少量でも非常に強い親水化（ｈｙｄｒｏｐｈｉｌｉｚｉｎｇ）効果を有するという利点を有する。さらに、効果は、長期間に渡っても保持され、即ち、親水化層は、移行していくシロキサンの結果として再び疎水性になるという事実の結果として、これは減少しない。
【００９０】
さらに、本発明による組成物は、生成された成形物の表面は、永続する親水性を示し、同時に、建築材料、例えば、木材、コンクリートおよび金属またはプラスチックへの優れた接着性を有するという利点を有する。
【００９１】
本発明による架橋性組成物は、これらは、非常に高い貯蔵性（ｓｔｏｒａｂｉｌｉｔｙ）および高い架橋速度によって特徴付けられるという利点を有する。
【実施例】
【００９２】
下記に記載された例において、すべての粘性データは、２５℃の温度に関係する。特に指定のない限り、下記の例は、周囲雰囲気の圧力、即ち、約１０００ｈＰａ、および室温、即ち、約２３℃において、または追加の加熱または冷却なしに室温で反応物を混合することによって確立される温度において、および約５０％の相対大気湿度において実施される。さらに、特に指定のない限り、部および百分率のすべてのデータは重量を参照する。
【００９３】
加硫物表面の接触角を評価（試験１）するために、架橋性組成物を、いずれの場合にも２ｍｍ厚の層でＰＥフィルムに塗布し、２３℃および５０％相対大気湿度における７日間の貯蔵後、左および右の接触角を、５分後に約１３μｌの体積の水滴を使用して三つの測定点で測定する。すべての三つの測定からの平均接触角は、度で与えられ、次の整数に四捨五入される。
【００９４】
表面上の水滴のランオフ角（ｒｕｎ−ｏｆｆ  ａｎｇｌｅ）を評価（試験２）するために、架橋性組成物を、いずれの場合にも２ｍｍ厚の層でＰＥフィルムに塗布し、２３℃および５０％相対大気湿度において７日間硬化する。次いで、水平（＝０°）から垂直（＝９０°）の範囲がシートで覆われるように、シートを四分円に置く。５０°より大きな角度において、６μｌ、１０μｌ、１５μｌおよび２０μｌの４種の水滴を適用し、水滴の先端において、水滴がもはや動いていない場合に、５分後にランオフ角を読み取る。値を＋／−１度の精度で確かめて書き留める。
【００９５】
生成物１の生成
リービッヒ冷却器および受器を備えるガラスフラスコ中で、１００ｇのグリコール酸エトキシレートラウリルエーテル（Ｍｎ＝４６０ｇ／ｍｏｌ）（ＫＡＯ  Ｃｈｅｍｉｃａｌｓ  ＧｍｂＨ、Ｄ−ＥｍｍｅｒｉｃｈからＡＫＹＰＯ  ＲＬＭ  ４５  ＣＡの名称で市販されている。）を、水が分離しなくなるまで１００℃および２０ｍｂａｒにおいて撹拌した。窒素による曝気の後、４７ｇの（３−グリシドキシプロピル）トリメトキシシラン（Ｗａｃｋｅｒ  Ｃｈｅｍｉｅ  ＡＧ、Ｄ−ＭｕｎｉｃｈからＧＥＮＩＯＳＩＬ（登録商標）ＧＦ  ８０の商品名で市販されている。）および０．５ｇの１，４−ジアザビシクロ［２．２．２］オクタン（Ｓｉｇｍａ−Ａｌｄｒｉｃｈ  Ｃｈｅｍｉｅ  ＧｍｂＨ、Ｄ−ＴａｕｆｋｉｒｃｈｅｎからＤＡＢＣＯ（登録商標）として市販されている。）を添加し、この混合物を１００℃で２時間撹拌した。冷却および濾過によって、帯黄色の液体が得られる。１３Ｃ−ＮＭＲおよび滴定を使用して８０％を上回る付加度を確立した。
【００９６】
１３５ｇの生成物が得られ、これは、主として以下の物質：
（ＭｅＯ）３Ｓｉ−ＣＨ２ＣＨ２ＣＨ２ＯＣＨ２ＣＨ（ＯＨ）ＣＨ２ＯＣ（＝Ｏ）ＣＨ２−Ｏ（ＣＨ２ＣＨ２Ｏ）２−６−（ＣＨ２）１１−１３ＣＨ３および（ＭｅＯ）３Ｓｉ−ＣＨ２ＣＨ２ＣＨ２ＯＣＨ２ＣＨ（ＣＨ２（ＯＨ））ＯＣ（＝Ｏ）ＣＨ２−Ｏ（ＣＨ２ＣＨ２Ｏ）２−６−（ＣＨ２）１１−１３ＣＨ３
からなる。
【００９７】
生成物２の生成
リービッヒ冷却器および受器を備えるガラスフラスコ中で、１０３ｇのエトキシル化イソトリデカノール（Ｓａｓｏｌ  Ｇｅｒｍａｎｙ  ＧｍｂＨ、Ｄ−ＨａｍｂｕｒｇからＭａｒｌｉｐａｌ  Ｏ  １３／６０の名称で市販されている。）を、水が分離しなくなるまで８０℃および６ｍｂａｒにおいて撹拌した。窒素による曝気の後、４７．１ｇの（３−イソシアナトプロピル）トリメトキシシラン（Ｗａｃｋｅｒ  Ｃｈｅｍｉｅ  ＡＧ、Ｄ−ＭｕｎｉｃｈからＧＥＮＩＯＳＩＬ（登録商標）ＧＦ  ４０の商品名で市販されている。）を添加し、この混合物を３０分間撹拌した。次いで、０．０１５ｇのビスマス２−エチルヘキサノエート（Ｇｅｌｅｓｔ  Ｉｎｃ．、Ｄ−Ｆｒａｎｋｆｕｒｔ  ａｍ  Ｍａｉｎから市販されている。）を添加し、この混合物を８０℃で２時間撹拌した。６０℃に冷却後、０．７６ｇのメタノールを添加し、この混合物を３０分間撹拌し、水分から防ぐ方法で、アルゴン下で生成物を取り出した。
【００９８】
メタノールの添加前に、ＮＣＯ含有率は、ＩＲで測定して０．００５％であった。
【００９９】
本質的にｉｓｏ−Ｃ１３Ｈ２７−Ｏ（ＣＨ２ＣＨ２Ｏ）４−８−Ｃ（＝Ｏ）−ＮＨ−ＣＨ２−ＣＨ２−ＣＨ２−Ｓｉ（ＯＭｅ）３からなる１５０ｇの生成物が得られた。
【０１００】
生成物３の生成
９．３８ｇ（２４ｍｍｏｌ）の約３９０ｇ／ｍｏｌの分子量を有するα−アリル−ω−ヒドロキシポリ（エチレングリコール）、２．９８ｇ（２５ｍｍｏｌ）のトリエチルシランおよび０．０４４８ｇのウィルキンソン触媒（トリス（トリフェニルホスフィン）ロジウム（Ｉ）クロリド）の混合物に、室温において１時間、乾燥空気を通した。次いで、この混合物を、室温で１６時間さらに撹拌した。次いで、１．０ｇの酢酸、１ｍｌの蒸留水および５０ｍｌのＴＨＦからなる溶液を添加し、この混合物をさらに５時間、室温で撹拌した。最後に、５ｇのＭｇＯを添加し、次いで、固体を濾過し、ＴＨＦを減圧下で取り除いた。残渣をアセトニトリルに溶解する。この溶液を、ヘキサン（３×１０ｍｌ）で抽出し、次いでアセトニトリルを減圧下で蒸留した。溶離液として塩化メチレン／ヘキサン（１：１）の混合物を使用する、シリカゲルを充填したショートカラムにそれを送り込むことによって、残渣をさらに精製した。溶媒を蒸発させた後、９．１ｇ（７４％）の純粋なα−ヒドロキシ−ω−トリエチルシリルプロピルポリエチレングリコールが得られた。
【０１０１】
８．０ｇ（１５．９ｍｍｏｌ）のこうして得られたα−ヒドロキシ−ω−トリエチルシリルプロピルポリエチレングリコールおよび１６．２ｇ（１５９ｍｍｏｌ）のトリエチルアミンを２００ｍｌのジエチルエーテルに溶解した。３０分にわたって、１．６ｍｌ（１７．５ｍｍｏｌ）の塩化アクリロイルを、０℃で撹拌しながらこの溶液に一滴ずつ添加した。添加が完了した後、冷却を取り外し、この混合物を１６時間、室温でさらに撹拌した。次いで、沈殿した固体を分離し、エーテルを含んだ溶液を減圧下で溶媒から解放した。溶離液として塩化メチレン／ヘキサンを使用するシリカゲルカラムで、残渣を同様に精製した。これによって、７．６３ｇ（８１％）の所望の標的生成物であるα−アクリロイル−ω−トリエチルシリルプロピルポリ（エチレングリコール）（ＡＰＣ２）が得られた。両方のステップの全収率は６０％であった。
【０１０２】
より大量のＡＰＣ２（Ｍ＝５５０ｇ／ｍｏｌ）を、上記に記載された手順に従って生成し、この１００ｇ（０．１８ｍｏｌ）を、３２ｇの（３−アミノプロピル）トリメトキシシランとガラス瓶中で完全に混合した。室温における７日間の貯蔵後、二重結合は、１３Ｃ−ＮＭＲで、もはや検知することができなかった。
【０１０３】
（ＣＨ３ＣＨ２）３ＳｉＣＨ２ＣＨ２ＣＨ２Ｏ（ＣＨ２ＣＨ２Ｏ）６−９−Ｃ（＝Ｏ）ＣＨ２ＣＨ２ＮＨＣＨ２ＣＨ２ＣＨ２Ｓｉ（ＯＭｅ）３および（ＣＨ３ＣＨ２）３ＳｉＣＨ２ＣＨ２ＣＨ２Ｏ（ＣＨ２ＣＨ２Ｏ）６−９−Ｃ（＝Ｏ）ＣＨ（ＣＨ３）ＮＨＣＨ２ＣＨ２ＣＨ２Ｓｉ（ＯＭｅ）３
からなる１３２ｇの混合物が得られた。
【０１０４】
生成物４の生成
生成物３の生成について記載された実験を、最初に９．９８ｇ（２８．５ｍｍｏｌ）の約３９０ｇ／ｍｏｌの分子量を有するα−アリル−ω−ヒドロキシポリ（エチレングリコール）および９．１２ｇ（３１．４ｍｍｏｌ）のトリ−ｎ−ヘキシルシランを使用して繰り返した。９．８ｇ（５３．５％）の純粋なα−ヒドロキシ−ω−トリ−ｎ−ヘキシルシリルプロピルポリエチレングリコールが得られ、これの８．０ｇ（１１．８ｍｍｏｌ）を、生成物３の生成のために記載された手順に従って、塩化アクリロイルと反応させて６．９ｇ（７８％）の標的生成物α−アクリロイル−ω−トリ−ｎ−ヘキシルシリルプロピルポリ（エチレングリコール）（ＡＰＣ６）を得た。両方のステップの全収率は４１．７％であった。
【０１０５】
より大量のＡＰＣ６（Ｍ＝６７４ｇ／ｍｏｌ）を、上記に記載された手順に従って生成し、この１００ｇ（０．１５ｍｏｌ）を、３３ｇ（０．１５ｍｏｌ）のＮ−（２−アミノエチル（３−アミノプロピル））トリメトキシシランとガラス瓶中で完全に混合した。室温における７日間の貯蔵後、二重結合は、１３Ｃ−ＮＭＲで、もはや検知することができなかった。
【０１０６】
（ｎ−Ｃ６Ｈ１３）３ＳｉＣＨ２ＣＨ２ＣＨ２Ｏ（ＣＨ２ＣＨ２Ｏ）６−９−Ｃ（＝Ｏ）ＣＨ２ＣＨ２ＮＨＣＨ２ＣＨ２ＮＨ−ＣＨ２ＣＨ２ＣＨ２Ｓｉ（ＯＭｅ）３および（ｎ−Ｃ６Ｈ１３）３ＳｉＣＨ２ＣＨ２ＣＨ２Ｏ（ＣＨ２ＣＨ２Ｏ）６−９−Ｃ（＝Ｏ）ＣＨ（ＣＨ３）ＮＨＣＨ２ＣＨ２ＮＨＣＨ２ＣＨ２ＣＨ２Ｓｉ（ＯＭｅ）３
からなる１３３ｇの混合物が得られた。
【０１０７】
生成物Ａ５の生成
リードビッヒ冷却器および受器を備えたガラスフラスコ中で、１０５ｇのグリコール酸エトキシレートカプリルエーテル（Ｍｎ＝５４７ｇ／ｍｏｌ）（ＫＡＯ  Ｃｈｅｍｉｃａｌｓ  ＧｍｂＨ、Ｄ−ＥｍｍｅｒｉｃｈからＡＫＹＰＯ  ＬＦ  ２の名称で市販されている。）を、水が分離しなくなるまで、１００℃および２０ｍｂａｒにおいて撹拌した。窒素による曝気の後、４５ｇの（３−グリシドキシプロピル）トリメトキシシラン（Ｗａｃｋｅｒ  Ｃｈｅｍｉｅ  ＡＧ、Ｄ−ＭｕｎｉｃｈからＧＥＮＩＯＳＩＬ（登録商標）ＧＦ  ８０の商品名で市販されている。）および０．５ｇのＤＡＢＣＯ（登録商標）（Ｓｉｇｍａ−Ａｌｄｒｉｃｈ  Ｃｈｅｍｉｅ  ＧｍｂＨ、Ｄ−Ｔａｕｆｋｉｒｃｈｅｎから１，４−ジアザビシクロ［２．２．２］オクタンとして市販されている。）を添加し、この混合物を２時間、１００℃において撹拌した。冷却および濾過によって、淡黄色液体が得られた。１３Ｃ−ＮＭＲおよび滴定を使用して、約８５％の付加度を確立した。
【０１０８】
主として以下の物質：
（ＣＨ３Ｏ）３Ｓｉ−ＣＨ２ＣＨ２ＣＨ２ＯＣＨ２ＣＨ（ＯＨ）ＣＨ２ＯＣ（＝Ｏ）ＣＨ２−Ｏ（ＣＨ２ＣＨ２Ｏ）６−１０−（ＣＨ２）７ＣＨ３および（ＣＨ３Ｏ）３Ｓｉ−ＣＨ２ＣＨ２ＣＨ２ＯＣＨ２ＣＨ（ＣＨ２（ＯＨ））ＯＣ（＝Ｏ）ＣＨ２−Ｏ（ＣＨ２ＣＨ２Ｏ）６−１０−（ＣＨ２）７ＣＨ３
からなる１４０ｇの生成物が得られた。
【０１０９】
［実施例１］
８００００ｍＰａ．ｓの粘度を有する１４００ｇのα，ω−ジヒドロキシポリジメチルシロキサン、１０００ｍＰａ．ｓの粘度を有する４５４ｇのトリメチルシリルで末端封鎖されたポリジメチルシロキサン（ＰＤＭＳ）ならびに５．９ｍｍ２／ｓの動粘度（４０℃における）、０．７９の粘度密度定数および３０５から３４０℃の沸点範囲を有する２４３ｇの炭化水素混合物を、６６ｇのエチルトリアセトキシシラン、２５ｇのメチルトリアセトキシシランおよび３ｇのジアセトキシジ−ｔｅｒｔ−ブトキシシランと５分間、遊星形ミキサー中で混合した。次いで、１５０ｍ２／ｇの比表面積を有する２２０ｇの焼成シリカ（Ｗａｃｋｅｒ  Ｃｈｅｍｉｅ  ＡＧ、Ｄ−ＭｕｎｉｃｈからＨＤＫ（登録商標）Ｖ１５Ｄの商品名で市販されている。）を入れた。１００ｈＰａにおける２０分間の均一化の後、６００ｇ／ｍｏｌの平均モル質量を有する約１３個のエチレンオキシド単位および１個のプロピレンオキシド単位からなる２．４ｇのポリアルキレングリコーン（Ｃｌａｒｉａｎｔ  ＧｍｂＨ、Ｄ−Ｆｒａｎｋｆｕｒｔ  ａｍ  ＭａｉｎからＰＲ  ６００の名称で市販されている。）、２４ｇの生成物１ならびに０．２４ｇのジブチルスズジアセテートを、１００ｈＰａにおいて混合した。生成された生成物を貯蔵の目的で取り出し、湿密の包装中に入れた。
【０１１０】
こうして得られた組成物を用いて、試験１および試験２を実施した。結果を表１に見いだすことができる。
【０１１１】
［実施例２］
２４ｇの生成物２を生成物１の代わりに使用することを除いて、実施例１に記載された手順を繰り返す。
【０１１２】
結果を表１に見いだすことができる。
【０１１３】
［実施例３］
２４ｇの生成物３を生成物１の代わりに使用することを除いて、実施例１に記載された手順を繰り返す。
【０１１４】
結果を表１に見いだすことができる。
【０１１５】
［実施例４］
２４ｇの生成物４を生成物１の代わりに使用することを除いて、実施例１に記載された手順を繰り返す。
【０１１６】
結果を表１に見いだすことができる。
【０１１７】
［実施例５］
２４ｇの生成物５を生成物１の代わりに使用することを除いて、実施例１に記載された手順を繰り返す。
【０１１８】
結果を表１に見いだすことができる。
【０１１９】
［比較例１（Ｃ１）］
生成物Ａ１を使用しないことを除いて、実施例１に記載された手順を繰り返す。結果を表１に見いだすことができる。
【０１２０】
［比較例２（Ｃ２）］
４００−５００のモル質量を有する２４ｇのＮ−（トリエトキシシリルプロピル）−Ｏ−ポリエチレンオキシドウレタン（ＡＢＣＲ  ＧｍｂＨ  ＆  Ｃｏ．ＫＧ、Ｄ−Ｋａｒｌｓｒｕｈｅから市販されている。）を生成物１の代わりに使用することを除いて、実施例１に記載された手順を繰り返す。
【０１２１】
結果を表１に見いだすことができる。
【０１２２】
［比較例３（Ｃ３）］
６００ｇ／ｍｏｌの平均モル質量を有する約１３個のエチレンオキシド単位および１個のプロピレンオキシド単位からなる２４ｇのポリアルキレングリコール（Ｃｌａｒｉａｎｔ  ＧｍｂＨ、Ｄ−Ｆｒａｎｋｆｕｒｔ  ａｍ  ＭａｉｎからＰＲ  ６００の名称で市販されている。）を生成物１の代わりに使用することを除いて、実施例１に記載された手順を繰り返す。
【０１２３】
結果を表１に見いだすことができる。
【０１２４】
【表１】
0005951807.tif 000005